Brevet FR2960435A1 — publié le 20111202

La présente invention a trait à de nouvelles compositions cosmétiques comprenant un mélange de polymères générateurs de liaisons H et à leur utilisation en cosmétique, notamment dans le domaine du maquillage. D'une manière générale, lorsque les femmes utilisent un produit de maquillage, elles souhaitent que ce produit présente, après application, une bonne tenue sur les matières kératiniques, en particulier la peau et/ou les lèvres, et en particulier une bonne résistance au gras et à l'usure, et avantageusement de bonnes propriétés de non-transfert. Au regard de cette attente, il est communément introduit dans ce type de compositions un ou plusieurs polymères précisément dédiés à procurer ces propriétés de tenue améliorée dans le temps. A titre illustratif de ces polymères, peuvent être particulièrement cités, les polyacrylates et les latex. Toutefois, les polymères précités avantageux en termes de propriétés de tenue, sont malheureusement susceptibles de générer une sensation d'inconfort, lors de l'application (étalement difficile, collant) et/ou après application (tiraillements, effet masque), du produit cosmétique les contenant. Les polymères supramoléculaires tels que ceux décrits dans les demandes EP 2189151 et FR 2938758 sont en revanche connus pour permettre l'obtention sur la peau d'un dépôt qui est à la fois confortable et doté de bonnes propriétés de te-nue. Toutefois, les dépôts formés à partir de formulation galénique incorporant un tel polymère supramoléculaire peuvent être dotés d'une résistance mécanique in-suffisante. (qui peut se traduire par un tachage des vêtements). Par ailleurs leur mise en contact avec des corps gras, par exemple une huile alimentaire dans le cas d'un rouge à lèvres appliqué sur les lèvres, peut affecter leur intégrité. En conséquence, il demeure un besoin de s'affranchir de ces inconvénients au niveau des formulations galéniques à base de polymère supramoléculaire. Par ailleurs, il existe de nombreuses compositions cosmétiques pour lesquelles des propriétés de brillance du film déposé, après application sur les matières kératiniques, sont souhaitées. On peut citer par exemple les rouges à lèvres ou les vernis à ongles. Afin d'obtenir un tel résultat, il est possible d'associer des matières premières particulières, notamment des lanolines, avec des huiles dites brillantes. Pour améliorer la brillance et la tenue dans le temps du film déposé, il a égale-ment été proposé d'utiliser des huiles de type triglycérides, l'huile de ricin en l'occurrence, fonctionnalisées par de l'isophorone diisocyanate (IPDI), ainsi que cela est décrit dans US5707612. La fonctionnalisation par l'IPDI améliore sensiblement la tenue et la brillance de l'huile de ricin; les huiles ainsi réticulées trouvent une application notamment dans le domaine des rouges à lèvres. II a également été proposé, par la demande EP2140858, des compositions cosmétiques qui permettent d'obtenir un dépôt filmogène et uniforme sur le substrat, ledit film alliant la brillance, la tenue de la brillance et la tenue de la composition, tout en étant relativement peu collant. Ces effets sont obtenus grâce à l'utilisation d'huiles fonctionnalisées généralement solides, susceptibles d'être obtenues par réaction entre une huile portant une fonction réactive nucléophile et/ou électrophile, et un groupe de jonction capable d'établir des liaisons hydrogène avec un ou plu-sieurs groupes de jonction partenaires, ledit groupe de jonction portant une fonction réactive susceptible de réagir avec la fonction réactive portée par l'huile, ledit groupe de jonction comprenant en outre un motif de type uréïdopyrimidone. Ainsi qu'illustré dans cette demande, ces huiles fonctionnalisées permettent de former un film ou dépôt cohésif et homogène, qui ne transfère pas au doigt, et qui est particulièrement brillant, ladite brillance se conservant dans le temps. Toutefois, on a constaté que les dépôts obtenus avec ces huiles fonctionnalisées pouvaient être plus ou moins collants et présenter une certaine fragilité à l'usure; par ailleurs, il s'est avéré que ces dépôts présentaient, outre leur caractère collant, une sensi- bilité aux corps gras non négligeable, notamment au cours du temps. On connait également, par la demande WO2004/052963, des polysiloxanes porteurs de groupements générateurs de liaisons H (hydrogène) et qui peuvent être utilisés dans le domaine de la cosmétique comme agent épaississant du milieu. Toutefois, il n'est nullement mentionné dans ce document, des possibles avanta- ges cosmétiques liés à l'utilisation de ces polysiloxanes. Or, on recherche, notamment dans le domaine du maquillage, des matériaux, polymériques ou non polymériques, susceptibles de générer des dépôts présentant une bonne résistance, et donc une certaine tenue, aux agressions externes, no- tamment aux 'agressions' par les corps gras, tels que par exemple par l'huile alimentaire ou le sébum, tout en conservant de préférence leur brillance. La présente invention a pour but de pallier ces inconvénients et de proposer une composition cosmétique permettant d'obtenir de bonnes propriétés cosmétiques telles qu'une bonne adhésion sur le support (notamment peau, lèvres ou cheveu), donc une bonne tenue de la composition, une éventuelle bonne brillance, tout en conduisant en outre à un dépôt peu ou non collant et particulièrement résistant aux agressions externes par les corps gras (huile, repas, sébum) ainsi qu'aux frottements, d'où une usure moindre du dépôt. Un objet de la présente invention est une composition cosmétique comprenant, dans un milieu cosmétiquement acceptable, : a) au moins un polysiloxane portant un groupe de jonction, répondant à l'une des formules (Ila) et (Ilb) suivantes :40 R R R R Q~ SI-O [ Si-O m [ Si-O ]n SI-Q3 (lla) R Q2 R R R Si-O (Ilb) 1 1n/ R dans lesquelles : - les radicaux R, identiques ou différents, représentent un groupe hydrocarboné (notamment alkyle) monovalent, linéaire, ramifié et/ou cyclique, saturé ou insaturé, en C1-C20, éventuellement aromatique, pouvant contenir un ou plusieurs hétéroatomes choisis parmi O, S et N; - les radicaux Q1, Q2 et Q3, identiques ou différents, monovalents, représentent soit un radical R tel que ci-dessus défini; soit un groupe de jonction capable de former au moins 3 liaisons H (hydrogène), de préférence au moins 4 liaisons H, et encore mieux 4 liaisons H; étant entendu qu'au moins un des radicaux QI à Q3 est différent de R dans la formule (lia); - le radical divalent Q4 représente un groupe de jonction capable de former au moins 3 liaisons H (hydrogène), de préférence au moins 4 liaisons H, et encore mieux 4 liaisons H; - n est un entier compris entre 2 et 1000; - m est un entier compris entre 0 et 300; - c est un entier compris entre 1 et 300; et m, n et c étant tels que le poids moléculaire moyen en nombre (Mn) du polysiloxane fonctionnalisé (Ila) ou (Ilb) est compris entre 500 et 100 000; et 25 b) au moins un polymère supramoléculaire à base de polyalcène, susceptible d'être issu de la réaction, notamment de la condensation, d'au moins un polymère polyalcène fonctionnalisé par au moins une fonction réactive, avec au moins un groupe de jonction fonctionnalisé par au moins un groupe réactif susceptible de 30 réagir avec le ou les groupes réactifs portés par le polymère polyalcène fonctionnalisé, ledit groupe de jonction étant capable de former au moins 3 liaisons H (hydrogène), de préférence au moins 4 liaisons H, préférentiellement 4 liaisons H. Grâce à l'invention, on obtient des compositions dont le confort est amélioré; elles 35 permettent d'obtenir un dépôt peu collant, qui peut ou non être brillant, tout en étant en outre résistant aux corps gras et à l'usure mécanique. Par ailleurs, on a constaté que les polymères employés dans le cadre de l'invention peuvent ne pas être initialement compatibles l'un avec l'autre, et peuvent ne pas être aisément véhiculables dans les milieux cosmétiques usuels, notamment les milieux solvants ou huileux cosmétiques usuels, tels que les huiles carbonées, les alcools gras, les esters gras ou courts, les alcanes, les huiles de silicone. La chimie supramoléculaire permet à travers les interactions supramoléculaires de mélanger des composés (polymériques ou non) de natures chimiques différentes et d'obtenir des propriétés originales différentes de celles des composés employés avant mélange. Ainsi, dans le cadre de la présente invention, il a été montré que, dans certains cas, il était possible d'améliorer la résistance à l'usure et la sensibilité aux corps gras de polymères donnés, en les formulant en mélange avec d'autres polymères eux-mêmes peu résistants à l'usure et/ou sensibles aux corps gras, et ceci sans altérer les autres propriétés des polymères seuls, par exemple en conservant leurs propriétés de brillance. On a pu mettre en évidence par ailleurs des propriétés améliorées de non-transfert et de diminution du collant. Les compositions cosmétiques selon l'invention comprennent donc un polysiloxane fonctionnalisé, c'est-à-dire portant au moins un groupe de jonction. Ledit polysiloxane est susceptible de générer des liaisons H (hydrogène). Polysiloxane fonctionnalisé Les polysiloxanes fonctionnalisés selon la présente invention sont notamment dé-25 crits dans la demande de brevet WO2004/052963. Ils répondent de préférence à l'une des formules (Ila) et (Ilb) suivantes : R R R R Q~ Si-0 [ SI-0 ]m [ Si-0 ]n SI-Q3 (lla) R Q2 R R R Q4 [si-ol) in / c R 30 dans lesquelles : - les radicaux R, identiques ou différents, représentent un groupe hydrocarboné (notamment alkyle) monovalent, linéaire, ramifié et/ou cyclique, saturé ou insaturé, en C1-C20, éventuellement aromatique, pouvant contenir un ou plusieurs hétéroa- 35 tomes choisis parmi O, S et N; - les radicaux Q1, Q2 et Q3, identiques ou différents, monovalents, représentent soit un radical R tel que ci-dessus défini; soit un groupe de jonction capable de former au moins 3 liaisons H (hydrogène), de préférence au moins 4 liaisons H, et encore mieux 4 liaisons H; étant entendu qu'au moins un des radicaux Q1 à Q3 est différent de R dans la 5 formule (Ila); - le radical divalent Q4 représente un groupe de jonction capable de former au moins 3 liaisons H (hydrogène), de préférence au moins 4 liaisons H, et encore mieux 4 liaisons H; 10 - n est un entier compris entre 2 et 1000; - m est un entier compris entre 0 et 300; - c est un entier compris entre 1 et 300; et m, n et c étant tels que le poids moléculaire moyen en nombre (Mn) du polysi-15 loxane fonctionnalisé (Ila) ou (Ilb) est compris entre 500 et 100 000. Dans les formules ci-dessus, il est clair que les radicaux Q1 à Q4 sont reliés via une liaison silicium-carbone au squelette (ou chaîne) polysiloxane, ladite liaison pouvant être directe ou via un linker (agent de liaison) tel que R1 ainsi qu'expliqué 20 ci-après. De préférence, m, n et c sont choisis de telle manière que le poids moléculaire moyen en nombre du polysiloxane fonctionnalisé (Ila) ou (Ilb) est compris entre 500 et 100 000, notamment entre 1000 et 50 000, voire entre 2000 et 25 000, en- 25 core mieux entre 3000 et 15 000. De préférence, m est compris entre 1 et 50, voire 2 et 20, encore mieux 3 et 15. De préférence, n est compris entre 3 et 700, notamment 5 et 400, voire 10 et 200, encore mieux 20 et 100. De préférence, c est compris entre 2 et 150, mieux entre 3 et 80,'' encore mieux 30 entre 4 et 20. De préférence, le radical R peut être un groupe alkyle linéaire en C1-C20, en particulier en C1-C12; un groupe alkyle ramifié en C3-C20, en particulier en C3-C12; un groupe cycloalkyle en C4-C20, en particulier en C4-C10; un groupe aryle en C4- 35 C20, en particulier en C4-C10; un groupe arylalkyle en C5-C20, en particulier en C5-C10; ces groupes étant éventuellement substitués par une fonction NH2 et/ou OH. Le radical R peut notamment être choisi parmi les radicaux méthyle, éthyl, propyl, butyl, isobutyle, pentyle, hexyle, octyl, décyle, dodécyle, octadécyle, cyclohexyle, phényle, naphtyle, benzyle, phényléthyle, tolyle ou xylyle. De préférence, 40 tous les radicaux R sont identiques; préférentiellement, R est un radical méthyle. Par groupe de jonction, on entend au sens de l'invention, tout groupe comportant des groupes donneurs ou accepteurs de liaisons H, et capable d'établir au moins trois liaisons H, de préférence au moins 4 liaisons H, préférentiellement 4 liaisons H, avec un groupe de jonction partenaire, identique ou non. Ces groupes de jonction peuvent être latéraux au squelette polymérique (en ramification latérale), et/ou portés par les extrémités du squelette polymérique, et/ou dans la chaîne formant le squelette polymérique. Ils peuvent être répartis de façon aléatoire ou contrôlée. Les groupes de jonction fonctionnalisés susceptibles de former au moins 3 liai-sons H peuvent comprendre au moins 3 groupements fonctionnels, de préférence au moins 4, choisis parmi : /C=O /C=S /P=O /C=NH /S=O -CECI-1 -SH -OH C=N- C-N -NH2 / NH C-O -C S-Ces groupements fonctionnels peuvent être classés en deux catégories : - les groupements fonctionnels donneurs de liaisons H : C-CH -SH -OH \ /C=NH NH -NH2 - les groupements fonctionnels accepteurs de liaisons H : /C=0 /C=S /C = N - /S=0 -C-N -C O -C S -C De préférence, les groupes de jonction peuvent établir 4 liaisons H avec un groupe partenaire identique (ou autocomplémentaire) parmi lesquelles 2 liaisons donneur (par exemple NH) et 2 liaisons accepteur (par exemple CO et -C=N-). 20 De préférence, les groupes de jonction Q1 à Q4 comprennent au moins un motif monovalent de formule (la) et/ou au moins un motif divalent de formule (lb) : 15 R2 0 * R3NH 0 ONNN'R1 1 H H (la) (lb) dans lesquelles : - RI et R3, identiques ou différents, représentent un radical carboné divalent choisi parmi (i) un groupe alkyle linéaire ou ramifié en C1-C32, (ii) un groupe cycloalkyle en C4-C16 et (iii) un groupe aryle en C4-C16; lesdits groupes comprenant éventuellement 1 à 8 hétéroatomes choisis parmi O, N, S, F, Si et P; et/ou lesdits groupes étant éventuellement substitués par une fonction ester, amide ou par un radical alkyle en C1-C12; ou un mélange de ces groupes; - R2 et R4, indépendamment l'un de l'autre, représentent un atome d'hydrogène ou un radical carboné, notamment hydrocarboné (alkyle), linéaire, ramifié ou cyclique, saturé ou insaturé, éventuellement aromatique, en C1-C32, pouvant comprendre un ou plusieurs hétéroatomes choisis parmi O, N, S, F, Si et P. De préférence, le groupe de jonction comprend au moins un motif monovalent de formule (la). Notamment, le radical R1 peut notamment être : - un groupe alkylène divalent, linéaire ou ramifié, en C2-C12, notamment un groupe 1,2-éthylène, 1,6-hexylène, 1,4-butylène, 1,6-(2,4,4-triméthylhexylène), 1,4-(4-méthylpentylène), 1,5-(5-méthylhexylène), 1,6-(6-méthylheptylène), 1,5-(2,2,5-triméthylhexylène), 1,7-(3,7-diméthyloctylène). - un groupe cycloalkylène ou arylène, divalent, en C4-C12, notamment choisi parmi les radicaux suivants -isophorone-, tolylène, 2-méthyl-1,3-phénylène, 4-méthyl-1,3-phénylène; 4,4'-méthylènebiscyclohexylène; 4,4- bisphénylèneméthylène; ou de structure : *--( CH2 * * CH2 Par -isophorone-, on entend le radical divalent de structure : ÇH3 CH3 Préférentiellement, R1 représente -isophorone-, -(CH2)6- ou 4,4'-méthylène biscy-30 clohexylène. ONNN-R1-* I H I H Notamment, les radicaux R2 ou R4, indépendamment l'un de l'autre, peuvent être H ou bien - un groupe alkyle en C1-C32 , en particulier en Cl-Cl 6, voire en C1-C10; - un groupe cycloalkyle en C4-C12 ; - un groupe aryle en C4-C12 ; - un groupe aryl(C4-C12) alkyle en C1-C18 - un groupe alcoxy en C1_C4 ; - un groupe arylalcoxy, en particulier un groupe aryle (C1-C4) alcoxy ; - un hétérocycle en C4-C12 ou une combinaison de ces radicaux, qui peuvent éventuellement être substitués par une fonction amino, ester et/ou hydroxy. De préférence R2 représente H, CH3, éthyle, C13H27, C7H15, phényle, isopropyle, isobutyle, n-butyle, tert-butyle, n-propyle, ou encore -CH(C2H5)(C4H9). De préférence, R4 = H. De préférence, R3 représente un radical divalent -R'3-O-C(0)-NH-R'4- dans le-quel R'3 et R'4, identiques ou différents, représentent un radical carboné divalent choisi parmi un groupe alkyle linéaire ou ramifié en C1-C32 ou un groupe cycloalkyle en C4-C16 ou un groupe aryle en C4-C16; ou leur mélange. En particulier, R'3 et R'4 peuvent représenter méthylène, 1,2-éthylène, 1,6-hexylène, 1,4-butylène, 1,6-(2,4,4-triméthylhexylène), 1,4-(4-méthylpentylène), 1,5-(5-méthylhexylène); 1,6-(6-méthylheptylène); 1,5-(2,2,5-triméthylhexylène), 1,7-(3,7-diméthyloctylène); 4,4'-méthylènebiscyclohexylène; 2-méthyl-1,3-phénylène; 4-méthyl-1,3-phénylène; 4,4'-bisphénylèneméthylène; 1,2-tolylène, 1,4-tolylène, 2,4-tolylène, 2,6-tolylène; 1,5-naphtylène; tétraméthylxylylène; isophorone. Tout particulièrement, R'3 peut représenter un alkylène en Cl-C4, notamment 1,2-éthylène. De préférence, R'4 peut représenter le radical divalent dérivé de l'isophorone. 30 Tout particulièrement, R3 peut être de structure : o 35 De façon particulièrement préférée, dans la formule (la), on peut avoir : - R1 = -isophorone-, R2 = méthyl et R4=H, ce qui conduit au motif de formule : H H I ONNN 9 10 NH O H3C CH3 - R1 = -(CH2)6-, R2 = méthyl et R4=H, ce qui conduit au motif de formule : H H I NN NH O 5 CH3 - R1 = -(CH2)6-, R2 = isopropyl et R4=H, ce qui conduit au motif de formule : H H I I OvNNN NH O H3CCH3 - R1 = 4,4'-méthylènebiscyclohexylène, R2 = méthyl et R4=H, ce qui conduit au motif de formule : ONN I H H 15 De façon particulièrement préférée, dans la formule (lb), R1 représente le radical - isophorone-, R2= méthyle et R3=-(CH2)2000-NH-isophorone-, ce qui conduit au motif divalent de formule : N N N O 1 H H O Les polysiloxanes fonctionnalisés selon la présente invention peuvent être issus de la réaction, notamment de la polycondensation, d'au moins un polysiloxane portant au moins une fonction réactive, par exemple OH ou NH2, avec au moins un groupe de jonction portant au moins une fonction réactive susceptible de réagir avec la/les fonctions réactives du polysiloxane. De préférence, le polysiloxane portant au moins une fonction réactive, susceptible 10 de former tout ou partie du squelette polymérique du polysiloxane fonctionnalisé selon l'invention, est de formule HX-P-X'H dans laquelle : - XH et X'H sont des groupes réactifs, avec X et X', identiques ou différents, choisis parmi O, SH, NH ou NRa, Ra représentant un groupe alkyle en C1-C6; de préférence, X et/ou X' désignent O; préférentiellement, X et X' désignent O; 15 - P représente un homo- ou un copolymère de type polysiloxane, préférentielle-ment un polydiméthylsiloxane, linéaire ou cyclique. Ledit polysiloxane peut notamment porter au moins 2 fonctions réactives, qui peu-vent être en bout de chaînes. On parle alors de polymères téléchéliques. Lesdites 20 fonctions réactives peuvent être fixées au,polysiloxane via des linkers, de préférence des groupes alkylène en Cl-C4 linéaires ou ramifiés, ou directement par une liaison simple. Comme fonctions réactives, on peut citer les fonctions OH, NH2, NHR, SH ou NCO. Les fonctions réactives peuvent également être présentes pendantes sur le sque-25 lette polymérique. Comme polysiloxanes portant des fonctions réactives, on peut notamment citer : - les polysiloxanes téléchéliques (fonctions réactives en bout de chaîne), tels que ceux portant des fonctions hydrides, et notamment ceux vendus par Gelest sous 30 les dénominations DMS-H21, DMS-H25 et DMS-H31; ceux portant des fonctions amino et notamment ceux vendus par Gelest sous les dénominations DMS-Al2, DMS-A15, DMS-A21 et DMS-A32, ou par Shin-Etsu sous les dénominations X-22-161B ou KF-8012; ceux portant des fonctions OH et notamment ceux vendus par Shin-Etsu sous les dénominations KF-6001, KF-6002, KF-6003 et X-22-176-DX, 35 ou par Goldschmidt sous les dénominations TEGO-IS4181 et TEGO-IS4480P. - les polysiloxanes à fonctions réactives pendantes, tels que ceux portant des fonctions hydrides, et notamment ceux vendus par Gelest sous les dénominations HMS-064, HMS-071, HES-992 et HAM-303; ceux portant des fonctions amino et notamment ceux vendus par Gelest sous les dénominations AMS-152 et AMS-162 ou par Shin-Etsu sous les dénominations KF-864 ou KF-868; ceux portant des fonctions OH et notamment les diméthicones copolyols fonctionnalisés OH; ou encore les aminométhicones; - les polysiloxanes ayant au moins une fonction réactive en bout de chaîne et au moins une fonction réactive pendante, tels que ceux portant une fonction hydride, vendus par Gelest sous les dénominations HDP-111 ou HPM-502; ceux portant une fonction amino et alcoxy, tels que les KF857 ou KF-862 de Shin-Etsu. Afin de former le polysiloxane fonctionnalisé selon l'invention, on peut utiliser un groupe de jonction Q portant au moins une fonction réactive, notamment isocya- nate ou imidazole, susceptible de réagir avec les fonctions réactives, notamment OH et/ou NH2 (NH2 uniquement pour l'imidazole), du polysiloxane, afin de former une liaison covalente, notamment de type uréthanne, entre ledit polysiloxane et ledit groupe de jonction. Ainsi que mentionné ci-dessus, les groupes de jonction peuvent être reliés au squelette polysiloxane à l'aide d'un linker (agent de liaison), qui est de préférence choisi parmi les groupements divalents suivants : phénylène; 1,4-nitrophényle; 1,2-éthylène; 1,6-héxylène; 1,4-butylène; 1,6-(2,4,4-triméthylhexylène); 1,4-(4-méthylpentylène); 1,5-(5-méthylhexylène); 1,6-(6-méthylheptylène); 1,5-(2,2,5- triméthylhexylène); 1,7-(3,7-diméthyloctylène); -isophorone-; 4,4'-méthylène biscyclohexylène; tolylène ; 2-méthyl-1,3-phénylène; 4-méthyl-1,3-phénylène; 4,4-biphénylèneméthylène; et de préférence : -isophorone- ; -(CH2)2- ; -(CH2)6- ; - CH2CH(CH3)-CH2-C(CH3)2-CH2-CH2 ; 4,4'-méthylène biscyclohexylène ; 2-méthyl-1,3-phénylène. Les groupes de jonction porteurs d'une seule fonction isocyanate peuvent être de formule : R2 ~NH O N. R1 N CO 1 H H dans laquelle R1 et R2 sont tels que définis ci-dessus; et en particulier : - R1 représente -isophorone-, -(CH2)6-, -CH2CH(CH3)-CH2-C(CH3)2-CH2-CH2, 4,4'-méthylènebiscyclohexylène, 2-méthyl-1,3-phénylène; et/ou - R2 représente H, CH3, éthyle, C13H27, C7H15, phényle, isopropyle, isobutyle, n-35 butyle, tert-butyle, n-propyle, ou encore -CH(C2H5)(C4H9). De manière préférée, les groupes de jonction porteur de fonction isocyanate peu-vent être choisis parmi les groupes suivants : H H I I ONNN NH O H3CH H I I O,NNN NH O CH3 NCO CH3 H H I I 0 NNN NCO H H Les groupes de jonction porteurs de deux fonctions isocyanate peuvent être de formule : O OCN- R3 -N ( R2HN R1- NCO C I I O dans laquelle R1, R2 et R3 sont tels que définis ci-dessus, et en particulier : - R1 représente -isophorone-, -(CH2)2-, -(CH2)6-, -CH2CH(CH3)-CH2-C(CH3)2-CH2- CH2, 4,4'-méthylènebiscyclohexylène, 2-méthyl-1,3-phénylène; et/ou - R2 représente H, CH3, éthyle, C13H27, C7H15, phényle, isopropyle, isobutyle, n-butyle, tert-butyle, n-propyle, ou encore -CH(C2H5)(C4H9); et/ou - R3 représente un radical divalent -R'3-O-C(0)-NH-R'4- dans lequel R'3 et R'4, identiques ou différents, représentent un radical carboné divalent choisi parmi un 20 groupe alkyle linéaire ou ramifié en C1-C30 ou un groupe cycloalkyle en C4-012 ou un groupe aryle en C4-C12; ou leur mélanges; et notamment R'3 représente un alkylène en C1-C4, notamment 1,2-éthylène et R'4 représente le radical divalent dé-rivé de l'isophorone. Un groupe de jonction tout particulièrement préféré est celui de formule : O N ON NCO NNNO 1 1 H H O OCN Parmi les groupes de jonction portant un groupe imidazole, on peut citer le composé suivant : 0 NN 10 H De préférence, les polysiloxanes porteurs de groupe de jonction présentent une masse moléculaire en nombre (Mn) comprise entre 500 et 100 000, notamment entre 1000 et 50 000, voire entre 2000 et 25 000, encore mieux entre 3000 et 15 15 000. De préférence, les polysiloxanes porteurs de groupe de jonction selon l'invention répondent à la formule ci-après : O H3 IHa \O~\SiO- i i-O CHa CH, CH, i a CHa 20 Dans cette formule, les groupements terminaux n'ont pas été indiqués car statistiques et pouvant dépendre du procédé. De préférence, dans cette formule, a est compris entre 2 et 1000, mieux 3 et 700, notamment 5 et 400, voire 10 et 200, encore mieux 20 et 100; de préférence, b est 25 compris entre 1 et 300, mieux 2 et 150, mieux entre 3 et 80, encore mieux entre 4 et 20. Selon un mode particulier de réalisation de l'invention, les groupes de jonction peuvent être fixés sur le squelette polysiloxane via la fonctionnalisation du groupe de jonction par un isocyanate ou imidazole. Selon un autre mode de réalisation, il est possible de faire la réaction inverse en préfonctionnalisant le polysiloxane par un diisocyanate. Le polymère polysiloxane à groupe de jonction, seul ou en mélange, peut être présent dans les compositions cosmétiques selon l'invention à raison de 0,1 à 50% en poids, de préférence de 0,2 à 40% en poids, préférentiellement de 0,5 à 15% en poids, voire 1 à 10% en poids, par rapport au poids total de la composition. Polymère supramoléculaire Les compositions cosmétiques selon l'invention comprennent donc un polymère supramoléculaire à base de polyalcène (i.e. de polyoléfine). Au sens de la présente invention, on entend par polymère supramoléculaire à base de polyalcène, un polymère issu de la réaction, notamment de la condensa- tion, d'au moins un polymère polyalcène fonctionnalisé par au moins un groupe réactif, avec au moins un groupe de jonction fonctionnalisé par au moins un groupe réactif susceptible de réagir avec le ou les groupes réactifs du polymère polyalcène fonctionnalisé, ledit groupe de jonction étant capable de former au moins 3 liaisons H (hydrogène), de préférence au moins 4 liaisons H, préférentiel- lement 4 liaisons. H. De préférence, ledit polyalcène fonctionnalisé est hydrogéné. Par « polyalcène » ou « polyoléfine », on entend un polymère issu de la polyméri- sation d'au moins un monomère de type alcène, comprenant une insaturation éthylénique, ledit monomère pouvant être pendant ou dans la chaîne principale dudit polymère. Le terme « polyalcène » ou « polyoléfine », vise donc des polymères pouvant comprendre ou pas une double liaison. De façon préférée, les polymères supramoléculaires mis en oeuvre selon l'invention sont préparés à partir d'un polymère issu de la polymérisation d'un alcène comprenant au moins deux insaturations éthyléniques. Le polymère supramoléculaire selon l'invention est susceptible de former une chaîne ou un réseau polymérique supramoléculaire, par (auto)assemblage dudit polymère selon l'invention avec au moins un autre polymère selon l'invention, identique ou différent, chaque assemblage faisant intervenir au moins une paire de groupes de jonction appariés, identiques ou différents, portés par chacun des polymères selon l'invention. Par groupe de jonction, on entend au sens de l'invention, tout groupe comportant des groupes donneurs ou accepteurs de liaisons H, et capable d'établir au moins trois liaisons H, de préférence au moins 4 liaisons H, préférentiellement 4 liaisons H, avec un groupe de jonction partenaire, identique ou non. Ces groupes de jonction peuvent être latéraux au squelette polymérique (en ramification latérale), et/ou portés par les extrémités du squelette polymérique, et/ou dans la chaîne formant le squelette polymérique. Ils peuvent être répartis de façon aléatoire ou contrôlée. Polyalcène fonctionnalisé Les polymères polyalcènes sont fonctionnalisés par au moins un groupe réactif, de préférence par au moins 2 groupes réactifs. La fonctionnalisation se fait de préférence en bout de chaînes. On parle alors de polymères téléchéliques. Les groupes de fonctionnalisation, ou groupes réactifs, peuvent être fixés au polymère polyalcène via des linkers, de préférence des groupes alkylène en C1-C4 linéaires ou ramifiés, ou directement par une liaison simple. De préférence, les polymères polyalcènes fonctionnalisés présentent une masse moléculaire moyenne en nombre (Mn) comprise entre 1000 et 8000. De façon encore préférée, ils présentent une masse moléculaire moyenne en nombre comprise entre 1000 et 5000, voire entre 1500 et 4500. De façon encore préférée, ils présentent une masse moléculaire moyenne en 20 nombre comprise entre 2000 et 4000. En particulier, le polymère polyalcène fonctionnalisé, susceptible de former tout ou partie du squelette polymérique du polymère supramoléculaire selon l'invention (de façon préférée il forme tout le squelette du polymère), est de formule HX-P- 25 X'H dans laquelle : - XH et X'H sont des fonctions réactives, avec X et X', identiques ou différents, choisis parmi O, S, NH, NCO ou NRa, Ra représentant un groupe alkyle en C1-C6; de préférence, X et/ou X' désignent O; préférentiellement, X et X' désignent O; - P représente un homo- ou un copolymère susceptible d'être obtenu par polyrné 30 risation d'un ou plusieurs alcènes, linéaires, cycliques et/ou ramifiés, mono ou polyinsaturés, en C2-CIO, de préférence en C2-C4 ; P représente de préférence un homo- ou un copolymère susceptible d'être obtenu par polymérisation d'un ou plu- sieurs alcènes monoinsaturés, linéaires ou ramifiés, en C2-C4335 De préférence, le polymère polyalcène fonctionnalisé, susceptible de former tout ou partie du squelette polymérique du polymère supramoléculaire selon l'invention (de façon préférée il forme tout le squelette du polymère), est de formule HO-POH dans laquelle : - P représente un homo- ou un copolymère susceptible d'être obtenu par polymé- 40 risation d'un ou plusieurs alcènes, linéaires, cycliques et/ou ramifiés, polyinsaturés (de préférence di-insaturé), en C2-CIO, de préférence en C2-C4. P représente de préférence un homo- ou un copolymère susceptible d'être obtenu par polymérisation d'un ou plusieurs alcènes di-insaturés, linéaires ou ramifiés, en C2-C4 De façon encore préférée, P représente un polymère choisi parmi un polyéthylène, un polybutylène, un polybutadiène (tel qu'un 1,4-polybutadiène ou un 1,2-polybutadiène), un polyisoprène, un poly(1,3-pentadiène), un polyisobutylène, et leurs copolymères, et notamment un poly(éthylène/butylène). Selon un mode de réalisation préféré, P représente un copolymère poly(éthylène/butylène). Les poly(éthylène/butylène) préférés sont des copolymères de butène-1 et 10 d'éthylène. On peut les schématiser par l'enchaînement de motifs suivants : [-CH2-CH2-] et [-CH2CH(CH2-CH3)-] Selon un second mode de réalisation préféré, P est un homopolymère polybutadiène, de préférence choisi parmi un 1,4-polybutadiène ou un 1,2-polybutadiène. 15 Les polybutadiènes peuvent être des 1,4-polybutadiènes ou des 1,2-polybutadiènes, qui peuvent être respectivement schématisés par les enchaînements de motifs suivants : [-CH2-CH=CH-CH2-] (polybutadiènes 1,4) [-CH2-CH(CH=CH2)-] (polybutadiènes 1,2) 20 De préférence, il s'agit de polybutadiènes 1,2. De façon préférée, P est un homo-polymère 1,2-polybutadiène. Selon un autre mode de réalisation, P est un polyisoprène. Les polyisoprènes peuvent être schématisés par les enchainements de motifs suivants : H f IH3 ( -CH2-C- i-CHI 25 CHI-C=C-CH2-) n et CH3 On peut bien évidemment également utiliser un mélange de motifs ci-dessus, afin de former des copolymères. Les polymères polyalcènes fonctionnalisés peuvent être hydrogénés, notamment 30 totalement hydrogénés, pour éviter les risques de réticulation. De façon préférée, les polymères polyalcènes fonctionnalisés utilisés dans les compositions selon l'invention sont hydrogénés. Les polymères supramoléculaires peuvent en outre comporter dans leur structure d'autres motifs issus d'autres monomères. Comme co-monomères, on peut en 35 particulier citer le styrène ou des monomères présentant un groupe époxy. Dans un mode de réalisation préféré, ils n'en comprennent pas et ne sont donc constitués que de polymères polyalcènes (100%) pour former le squelette polymérique. En particulier, ils sont préparés uniquement à parti de polyalcènes P tels que défi-ni précédemment, avec P représentant de préférence un homo- ou un copolymère 40 susceptible d'être obtenu par polymérisation d'un ou plusieurs alcènes monoinsa- turés, linéaires ou ramifiés, en C2-C4, P représentant de façon encore préférée un polymère choisi parmi un polyéthylène, un polybutylène, un polybutadiène, un polyisoprène, un poly(1,3-pentadiène), un polyisobutylène, et leurs copolymères. et préférentiellement un poly(éthylène/butylène). Les polymères polyalcènes sont fonctionnalisés par au moins un groupe réactif, de préférence par au moins 2 groupes réactifs. La fonctionnalisation se fait de préférence en bout de chaînes. On parle alors de polymères téléchéliques. Les groupes réactifs peuvent être fixées au polymère polyalcène via des linkers, de préfé- rence des groupes alkylène en C1-C4 linéaires ou ramifiés, ou directement par une liaison simple. Comme groupe réactif, on peut citer les fonctions OH, NH2, NHR, SH ou NCO. De préférence, les polymères polyalcènes peuvent être fonctionnalisés par des groupes OH, de préférence aux extrémités; De préférence, ils présentent une fonctionnalité en extrémités hydroxyles de 1,8 à 3, et de préférence voi- sine de 2. De façon préférée, les polymères polyalcènes sont hydrogénés et fonctionnalisés par au moins 2 groupes réactifs X et X' définis tels que précédemment avec X et/ou X' désignant O. De façon préférée, X et X' désignent O. Parmi les polymères polyalcènes fonctionnalisés préférés, on peut citer les polydiènes, de préférence hydrogénés, à fonctions hydroxyles, de préférence à extrémités hydroxyles et les polyoléfines à extrémités hydroxyles, et notamment parmi les homopolymères et les copolymères de polybutadiène, de polyisoprène et de poly(1,3-pentadiène). Les polydiènes à extrémités hydroxyles sont notamment définis par exemple dans FR2782723. Ils peuvent être choisis parmi les homopolymères et les copolymères de polybutadiène, de polyisoprène et de poly(1,3-pentadiène). O citera en parti- culier les polybutadiènes hydroxylés commercialisés par la société Sartomer, comme les Krasol® Resins et les Poly bd® Resins. De façon préférée, il s'agit d'homopolymères 1,2-polybutadiènes hydrogénés dihydroxylés, tels que la gamme Nisso-PB I, GI3000, GI2000 et GI1000 commer-35 cialisés par la société Nisso, pouvant être schématisés par la formule suivante : HO OH De façon préférée, 'n' est compris entre 14 et 105, de préférence entre 20 et 85. Ces polymères présentent les masses moléculaires moyenne en nombre suivantes : GI3000 de Mn=4700, le G12000 de Mn=3300 et le GI1000 de Mn=1500. Ces valeurs ont été mesurées par GPC selon le protocole suivant : Protocole de Détermination des masses moléculaires du polymère supramoléculaire par GPC Détermination des masses moléculaires moyennes en nombre mn, en poidsMw ainsi que de l'indice de polydispersité Mw/Mn en équivalent Polystyrène. Préparation des solutions étalons Préparer les étalons polystyrène à partir des kits VARIAN (ref : PS-H (PL2010-0200) Les masses des étalons sont les suivantes : PS 6035000 - PS 3053000 - PS 915000 - PS 483000 - PS 184900 - PS 60450 - 15 PS 19720 - PS 8450 - PS 3370 - PS 1260 - PS 580 Injecter 100 pl de chacune des solutions dans la colonne à étalonner. Préparation de l'échantillon : Préparer une solution à 0.5 % en matière sèche dans le THF. 20 Préparer la solution environ 24 h avant l'injection. Filtrer la solution sur filtre Millex FH (0.45pm). Injecter dans la colonne. Conditions chromatographiques : 25 Colonnes : PL Rapid M (lot 5M-Poly-008-15) de chez Polymer labs PL-gel HTS-D (lot 5M-MD-72-2) de chez Polymer labs PL-gel HTS-F (10M-2-169B-25) de chez Polymer labs PL-Rapid-F (6M-OL1-011-6) de chez Polymer labs Longueur : 150 mm - diamètre i,ptérieur : 7.5 mm 30 Pompe : isocratique M1515 Waters Eluant: THF Débit : 1 ml/ min Température : ambiante Injection : 100 pl à 0.5 % en MA dans l'éluant 35 Détection : RI 64mV (réfractomètre WATERS 2424) Température : 45°C UV à 254 nm en 0.1 DO (détecteur UV Waters 2487) Intégrateur : Empower option GPC Détermination des masses molaires 40 On détermine les masse molaire moyennes en traçant la courbe d'étalonnage : log Masse molaire = f ( volume d'élution au sommet du pic détection RI) et à l'aide du logiciel Empower option GPC de chez WATERS. Parmi les polyoléfines à extrémités hydroxyles, on peut citer préférentiellement les polyoléfines, homopolymères ou copolymères, à extrémités a,w hydroxyles tels que les polyisobutylènes à extrémités a,w hydroxyles; et les copolymères de for-mule : HO --CH CH- 2 CH- inOH C2H5 notamment ceux commercialisés par Mitsubishi sous la marque POLYTAIL. Groupe de Jonction Les polymères supramoléculaires selon l'invention possèdent également dans leur structure au moins un reste d'un groupe de jonction capable de former au moins 3 liaisons H, de préférence au moins 4 liaisons H, ledit groupe de jonction étant initialement fonctionnalisé par au moins un groupe réactif. Sauf précision contraire, on entend dans la présente description par « groupe de jonction », le groupe sans sa fonction réactive. Les groupes réactifs sont fixés au groupe de jonction via des linkers L ou directe-ment par une liaison simple. De préférence, le linker (L) est un groupe carboné divalent, saturé ou insaturé, en C1-C20, en particulier choisi parmi un alkylène en C1-C20, linéaire ou ramifié; un (alkyl)cylcoalkylène alkylène en C5-C20 (de préférence cyclohexylène méthylène), un alkylène-biscycloalkylène en CI1-C20 (de préférence alkylène-biscyclohexylène, un (alkyl)arylène en C6-C20, un alkylène-bisarylène (de préférence un alkylènebiphénylène), le linker L pouvant être substitué par au moins un groupe alkyl et/ou pouvant comprendre éventuellement 1 à 4 hétéroatomes N et/ou O, notamment sous forme de substituant NO2. De préférence, le linker est choisi parmi un groupement phénylène; 1,4-nitrophényle; 1,2-éthylène; 1,6-héxylène; 1,4-butylène; 1,6-(2,4,4- triméthylhexylène); 1,4-(4-méthylpentylène); 1,5-(5-méthylhexylène); 1,6-(6-méthylheptylène); 1,5-(2,2,5-triméthylhexylène); 1,7-(3,7-diméthyloctylène); - isophorone-; 4,4'-méthylène biscyclohexylène; tolylène ; 2-méthyl-1,3-phénylène; 4-méthyl-1,3-phénylène; 4,4-biphénylèneméthylène. De préférence, le linker est choisi parmi les groupes : - (alkyl)cycloalkylène alkylène en C5-C20, tel que l'isophorone, - alkylène-biscycloalkylène en C11-C25, tel que le 4,4'-méthylène biscyclohexylène, - alkylène en C1-C20, tel que -(CH2)2- ; -(CH2)6- ; -CH2CH(CH3)-CH2-C(CH3)2-CH2-CH2, et - (alkyl) phénylène en C6-C20, tel que le 2-méthyl-1,3-phénylène. De façon préférée, L est choisi parmi : -isophorone- ; -(CH2)2- ; -(CH2)6- ; - CH2CH(CH3)-CH2-C(CH3)2-CH2-CH2 ; 4,4'-méthylène biscyclohexylène ; 2-méthyl-1,3-phénylène. Selon un mode de réalisation particulièrement préféré, le linker est un alkylcy-5 cloalkylène alkylène. De façon préférée, selon ce mode de réalisation, le linker est un groupe isophorone. Par isophorone, on entend le groupement suivant : CH3 CH3 H3C CH2 10 Lesdits groupes réactifs fonctionnalisant le groupe de jonction doivent être capables de réagir avec le ou les groupes réactifs, en particulier -OH, portés par le polyalcène fonctionnalisé. Comme groupe réactif, on peut citer les groupes isocyanate (-N=C=O) ou thioiso-15 cyanate (-N=C=S). De préférence, il s'agit d'un groupe -N=C=O (isocyanate). Les groupes de jonction fonctionnalisés susceptibles de former au moins 3 liai-sons H peuvent comprendre au moins 3 groupements fonctionnels identiques ou différents, de préférence au moins 4, choisis parmi : CO =/C=S /P=0 /C=NH /S=O -C-CH -SH -OH C=N- C-N -NH2 / NH C O 1 C S -C F 20 25 et de préférence, choisis parmi C=0 C=N- NH / / Ces groupements fonctionnels peuvent être classés en deux catégories : - les groupements fonctionnels donneurs de liaisons H : -C-CH -SH -OH 1 /C=NH NH -NH2 de préférence NH - les groupements fonctionnels accepteurs de liaisons H : C=0 C=S / / C=N- S=0 / / -C O -C 1 -CF -C-N 5 de préférence C=0 C=N / / Les groupes de jonction capables de former au moins 3 liaisons H forment un 10 élément structural de base comportant au moins 3 groupements, de préférence au moins 4 groupements, et plus préférentiellement 4 groupements fonctionnels capables d'établir des liaisons H. Lesdits éléments structuraux de base capables d'établir des liaisons H peuvent être schématisés de la manière suivante : (X1 ou YI) (X2 ou Y2) (X3 ou Y3 (X4 OU Y4)' où X; est un groupement fonctionnel accepteur de liaisons H (identiques ou diffé-15 rents) et Y; est un groupement fonctionnel donneur de liaisons H (identiques ou différents). Ainsi, chaque élément structural doit pouvoir établir des liaisons H avec un ou plu-sieurs éléments structuraux partenaires, identiques (c'est-à-dire auto-complémentaires) ou différents, de telle sorte que chaque appariement de deux 20 éléments structuraux partenaires se fasse par formation d'au moins trois liaisons H, de préférence au moins quatre liaisons H, et plus préférentiellement 4 liaisons H. Un accepteur de protons X s'appariera avec un donneur de protons Y. Plusieurs possibilités sont donc offertes, par exemple appariement de : XXXX avec YYYY ; XXXY avec YYYX ; XXYX avec YYXY ; XYYX avec YXXY ; XXYY avec YYXX auto-complémentaire ou non ; XYXY avec YXYX auto-complémentaire ou non. De préférence, les groupes de jonction peuvent établir 4 liaisons H avec un groupe partenaire identique (ou auto-complémentaire) parmi lesquelles 2 liaisons donneur (par exemple NH) et 2 liaisons accepteur (par exemple CO et -C=N-). De préférence, les groupes de jonction capables de former au moins 3, voire au 15 moins 4 liaisons H sont choisis parmi la famille suivante, étant entendu que toutes les formes tautomériques sont inclues : - les ureïdopyrimidones de formule R'3 2 NH 0 (Il) R ONNN'1 1 H H Dans cette formule, la signification des radicaux est la suivante : 20 - R'1 représente une liaison simple, un atome d'hydrogène, un atome d'halogène ou un groupe carboné (notamment alkyle) monovalent, linéaire, ramifié et/ou cyclique, en C1-C30, saturé ou non, éventuellement aromatique, pouvant contenir un ou plusieurs hétéroatomes tels que O, S, N; Le radical R'1 peut notamment être un groupe cycloalkyle en C4-012; un groupe 25 alkyle linéaire ou ramifié en C1-C30 ou un groupe aryle en 04-012 ; éventuellement substitués par une fonction amino, thio et/ou hydroxy. De préférence, R'1 est un groupement C4H9; phényle; 1,4-nitrophényle; 1,2-éthylène; 1,6-héxylène ; 1,4-butylène ; 1,6-(2,4,4-triméthylhexylène) ; 1,4-(4-méthylpentylène) ; 1,5-(5-méthylhexylène) ; 1,6-(6-méthylheptylène) ; 1,5-(2,2,5- 30 triméthylhexylène) ; 1,7-(3,7-diméthyloctylène) ; -isophorone- ; 4,4'-méthylène biscyclohexylène; tolylène; 2-méthyl-1,3-phénylène; 4-méthyl-1,3-phénylène; 4,4-biphénylèneméthylène; ou une liaison simple. Préférentiellement R'l représente -isophorone-; -(CH2)2- ; -(CH2)6- ; - CH2CH(CH3)-CH2-C(CH3)2-CH2-CH2 ; 4,4'-méthylène biscyclohexylène; 2-méthyl- 35 1,3-phénylène, ou une liaison simple; - R'2 représente une liaison simple, un groupe divalent de type alkylène en C1-C6, ou un groupe monovalent choisi parmi un atome d'hydrogène ou un groupe hydrocarboné monovalent, linéaire, ramifié et/ou cyclique, en Cl-C30, saturé ou non, R' éventuellement aromatique, pouvant contenir un ou plusieurs hétéroatomes tels que O, S, N; De préférence, R'2 peut être une liaison simple ou H, un groupe alkyle en C1-C30; un groupe cycloalkyle en C4-C12 ; un groupe aryle en C4-C12 ; un groupe aryl(C4- C12)alkyle en C1-C12 ; ces groupes étant éventuellement substitués par une fonction amino, thio et/ou hydroxy. Préférentiellement, R2 représente H, CH3, CH2OH, (CH2)2-OH, C13H27, C7H15 ou phényle; ou une liaison simple. - R'3 représente un atome d'hydrogène ou un groupe hydrocarboné monovalent, linéaire, ramifié et/ou cyclique, en C1-C30, saturé ou non, éventuellement aromatique, pouvant contenir un ou plusieurs hétéroatomes tels que O, S, N; De préférence, R'3 peut être un groupe cycloalkyle en C4-C12; un groupe alkyle linéaire ou ramifié en C1-C30 ou un groupe aryle en C4-C12; éventuellement substitués par une fonction amino, thio et/ou hydroxy; préférentiellement, R'3 représente H, CH3, CH2OH, (CH2)2-OH; et encore mieux méthyle; étant entendu qu'au moins un, notamment un ou deux, des groupes R'1 et R'2 est une liaison simple. De préférence : - les radicaux R'1 (ou bien les radicaux R'1 et R'2) sont des liaisons simples constituant le point d'accroche du groupe de jonction au linker capable de former au moins 3 liaisons H (de préférence 4) sur le reste du greffon. De préférence, ledit point d'accroche est porté uniquement par R'1 qui est une liaison simple. - le radical R'2, représente un groupe divalent choisi parmi une liaison simple ou un alkylène en C1-C6 ou un groupe monovalent choisi parmi une liaison simple, un atome d'hydrogène, ou un groupe hydrocarboné monovalent, linéaire ou rami-fié en C1-C10,saturé, pouvant contenir un ou plusieurs hétéroatomes tels que O, S, ou N ces groupes étant éventuellement substitués par une fonction hydroxy, ami-no et/ou thio. De façon préférée, le radical R'2 peut être une liaison simple ou un groupe mono-valent choisi parmi H, CH2OH et (CH2)2-OH, CH3. Selon un mode de réalisation particulièrement préféré, R'2 est H. - le radical R'3, représente un groupe divalent ou monovalent, en particulier R'3 est choisi parmi un atome d'hydrogène ou un groupe hydrocarboné monovalent, linéaire ou ramifié en C1-C10 saturé, pouvant contenir un ou plusieurs hétéroatomes tels que O, S, N, ledit groupe hydrocarboné étant éventuellement substitué par une fonction hydroxy, amino et/ou thio. De façon préférée, le radical R'3 peut être un groupe monovalent choisi parmi H, CH2OH et (CH2)2-OH, CH3 Selon un mode de réalisation particulièrement préféré, R'3 est un groupe méthyle. . Selon un mode de réalisation préféré, les groupes de jonction sont choisis parmi la 2-uréïdopyrimidone et la 6-méthyl, 2-uréïdopyrimidone. De façon préférée, le groupe de jonction préféré est le 6-méthyl, 2-uréïdopyrimidone. Les groupes de jonction, et notamment les groupes de jonction uréidopyrimidone, peuvent être ajoutés directement ou bien formés in situ au cours du procédé de préparation du polymère supramoléculaire. Les premier et second modes de préparation décrit ci-après illustrent respectivement ces deux alternatives. En particulier, les groupes de jonction fonctionnalisés, susceptibles de réagir avec le polymère polyalcène fonctionnalisé pour donner le polymère supramoléculaire selon l'invention, sont de préférence de formule (III) et préférentiellement de for-mule (IV): R'3 CH3 R' 2NH O N N'L-NCO H HNH O ONNNL-NCO H H (III) (IV) dans lesquelles : - L est une liaison simple ou un linker tel que défini ci-dessus; Notamment L est un groupe carboné divalent (alkylène), saturé ou insaturé, voire aromatique, en Cl-C20, linéaire, cyclique et/ou ramifié, comprenant éventuelle-ment 1 à 4 hétéroatomes N et/ou O, notamment sous forme de substituant NO2, et notamment un groupement phénylène; 1,4-nitrophényle; 1,2-éthylène; 1,6- héxylène; 1,4-butylène; 1,6-(2,4,4-triméthylhexylène); 1,4-(4-méthylpentylène); 1,5-(5-méthylhexylène); 1,6-(6-méthylheptylène); 1,5-(2,2,5-triméthylhexylène); 1,7-(3,7-diméthyloctylène); -isophorone-; 4,4'-méthylène biscyclohexylène; tolylène ; 2-méthyl-1,3-phénylène; 4-méthyl-1,3-phénylène; 4,4-biphénylèneméthylène. Préférentiellement, L est -isophorone- ; -(CH2)2- ; -(CH2)6- ; -CH2CH(CH3)-CH2- C(CH3)2-CH2-CH2 ; 4,4'-méthylène biscyclohexylène ; 2-méthyl-1,3-phénylène; et mieux isophorone. - R'2 représente une liaison simple, un groupe divalent de type alkylène en C1-C6, ou un groupe monovalent choisi parmi un atome d'hydrogène ou un groupe hydrocarboné monovalent, linéaire, ramifié et/ou cyclique, en C1-C30, saturé ou non, éventuellement aromatique, pouvant contenir un ou plusieurs hétéroatomes tels que O, S, N; De préférence, R'2 peut être une liaison simple ou H, un groupe alkyle en C1-C30 ; un groupe cycloalkyle en 04-012 ; un groupe aryle en C4-012 ; un groupe aryl(C4-C12)alkyle en C1-C12 ; ces groupes étant éventuellement substitués par une fonc- tion amino, ester et/ou hydroxy. Préférentiellement, R'2 représente H, CH3, CH2OH, (CH2)2-OH, C13H27, C7H15 ou phényle; ou une liaison simple. - R'3 représente un atome d'hydrogène ou un groupe hydrocarboné monovalent, linéaire, ramifié et/ou cyclique, en Cl-C30, saturé ou non, éventuellement aroma- tique, pouvant contenir un ou plusieurs hétéroatomes tels que O, S, N; De préférence, R'3 peut être un groupe cycloalkyle en C4-C12; un groupe alkyle linéaire ou ramifié en C1-C30 ou un groupe aryle en C4-C12; éventuellement substitués par une fonction amino, ester et/ou hydroxy; préférentiellement, R'3 repré- sente H, CH3, CH2OH, (CH2)2-OH; et encore mieux méthyle. De préférence, le radical R'2, représente un groupe divalent choisi parmi une liai-son simple ou un alkylène en C1-C6 ou un groupe monovalent choisi parmi une liaison simple, un atome d'hydrogène, ou un groupe hydrocarboné monovalent, linéaire ou ramifié en C1-C10,saturé, pouvant contenir un ou plusieurs hétéroatomes tels que O, S, ou N ces groupes étant éventuellement substitués par une fonction hydroxy, amino et/ou thio. De façon préférée, le radical R'2 peut être une liaison simple ou un groupe mono-valent choisi parmi H, CH2OH et (CH2)2-OH, CH3. Selon un mode de réalisation particulièrement préféré, R'2 est H. De préférence, le radical R'3, représente un groupe divalent ou monovalent, en particulier R'3 est choisi parmi un atome d'hydrogène ou un groupe hydrocarboné monovalent, linéaire ou ramifié en C1-C10 saturé, pouvant contenir un ou plusieurs hétéroatomes tels que O, S, N, ledit groupe hydrocarboné étant éventuellement substitué par une fonction hydroxy, amino et/ou thio. De façon préférée, le radical R'3 peut être un groupe monovalent choisi parmi H, CH2OH et (CH2)2-OH, CH3 Selon un mode de réalisation particulièrement préféré, R'3 est un groupe méthyle. . De préférence, L est choisi parmi les groupes : - (alkyl)cycloalkylène alkylène en C5-C20, tel que l'isophorone, - alkylène-biscycloalkylène en C11-C25, tel que le 4,4'-méthylène biscyclohexylène, - alkylène en C1-C20: tel que -(CH2)2- ; -(CH2)6- ; -CH2CH(CH3)-CH2-C(CH3)2-CH2-30 CH2, et - (alkyl) phénylène en C6-C20, tel que le 2-méthyl-1,3-phénylène. De façon préférée, L est choisi parmi : -isophorone- ; -(CH2)6- ; 4,4'-méthylène biscyclohexylène. Selon un mode de réalisation particulièrement préféré, le groupe de jonction est 35 de formule NH O N~ O NH NH L\NCO dans laquelle L est l'isophorone. 40 Dans un mode de réalisation particulièrement préféré, le polymère supramoléculaire de l'invention répond à la formule : 'NH O O~NNHNH-L'-NH-C-X-P X' C NH-L"-NH-NH N-O Il ~ O dans laquelle : - L' et L" ont, indépendamment l'un de l'autre, la signification indiquée ci-dessus pour L; - X, X' = O et P a la signification indiquée ci-dessus pour le polymère polyalcène fonctionnalisé. De préférence, L' et L" représentent un groupe carboné divalent (alkylène), saturé ou insaturé, en C1-C20, linéaire, cyclique et/ou ramifié. De préférence, L' et L" sont choisis parmi un alkylène en C1-C20, linéaire ou ramifié; un (alkyl)cycloalkylène en C5-C20, un alkylène-biscycloalkylène, un (alkyl)arylène en C6-C20. De préférence, L' et L" représentent un groupement -isophorone- ; -(CH2)2- ; -(CH2)6- ; - CH2CH(CH3)-CH2-C(CH3)2-CH2-CH2; 4,4'-méthylène biscyclohexylène; 2-méthyl-1,3-phénylène. De préférence, L' et L" sont identiques. De préférence, L' et L"sont un groupe isophorone. De préférence, P représente un polyéthylène, un polybutylène, un polybutadiène, un polyisoprène, un poly(1,3-pentadiène), un polyisobutylène, ou un de leurs copolymères, notamment un poly(éthylène/butylène), et est de préférence hydrogé- né. De façon préférée, P est un polybutadiène hydrogéné, de préférence un 1,2-polybutadiène hydrogéné. Dans un mode de réalisation particulièrement préféré, le polymère supramoléculaire de l'invention répond à la formule : H H 1 0, NN N H O -N NN'^O H H 30 De préférence, n est tel que la masse moléculaire moyenne en nombre (Mn) dudit polymère est comprise entre 1000 et 8000, notamment entre 1000 et 5000, voire entre 1500 et 4500, et encore mieux entre 2000 et 4000. Procédé de préparation Le polymère selon l'invention peut être préparé par les procédés usuellement employés par l'homme du métier, notamment pour former une liaison uréthanne entre les fonctions OH libres d'un polyalcène, et les fonctions isocyanates portées par le groupe de jonction. A titre d'illustration non limitative, un premier procédé général de préparation consiste à : - éventuellement s'assurer que le polymère à fonctionnaliser ne comporte pas d'eau résiduelle, - chauffer ledit polymère comportant au moins une fonction réactive, notamment 2 fonctions réactives, en particulier OH, à une température pouvant être comprise entre 60°C et 140°C; l'indice d'hydroxyle du polymère pouvant servir de référence afin de mesurer l'état d'avancement de la réaction ; - ajouter, de préférence directement, le groupe de jonction, en particulier le groupe ureïdopyrimidone portant les fonctions réactives, notamment isocyanate comme ceux décrits dans le brevet WO 2005/042641 ; notamment tel que les groupes de jonction de numéro cas 32093-85-9 et 709028-42-2. - éventuellement agiter le mélange, sous atmosphère contrôlée, à une tempéra- ture de l'ordre de 90-130°C; pendant 1 à 24 heures; - éventuellement suivre par spectroscopie infrarouge, la disparition de la bande caractéristique des isocyanates (compris entre 2500 et 2800 cm-1) de manière à arrêter la réaction à la disparition totale du pic, puis à laisser revenir à température ambiante le produit final. La réaction peut également être suivie par dosages des fonctions hydroxyles ; il est aussi possible d'ajouter de l'éthanol afin de s'assurer de la disparition totale des fonctions isocyanate résiduelles. La réaction peut être effectuée en présence d'un solvant, notamment la méthyltétrahydrofurane, le tétrahydrofurane, le toluène, le propylène carbonate ou l'acétate de butyle. Il est également possible d'ajouter un catalyseur conventionnel de la formation de liaison uréthane. A titre d'exemple, on peut citer le dilaurate dibutyle étain. Le polymère peut au final être lavé et séché, voire purifié, selon les connaissances générales de l'homme du métier. Selon le 2eme mode de préparation, préféré, la réaction peut comporter les étapes suivantes: (i) fonctionnalisation du polymère de préférence préalablement séché, par un diisocyanate selon le schéma réactionnel : OH-polymère-OH (1 éq.) + NCO-X-NCO (1 éq.) -* OCN-X-NH-(0)CO-polymère-35 OC(0)-NH-X-NCO Le diisocyanate peut être éventuellement en excès par rapport au polymère. Cette première étape peut être faite en présence de solvant, à une température comprise entre 20°C et 100°C. Cette première étape peut être suivie par une période d'agitation, sous atmosphère contrôlée pendant 1 à 24 heures. Le mélange peut 40 être éventuellement chauffé. L'état d'avancement de cette première étape peut être suivi par un dosage des fonctions hydroxyles. puis (ii) réaction du prépolymère obtenu ci-dessus avec la 6-méthylisocytosine de for- mule : Me N NH^NO cette deuxième étape peut éventuellement se faire en présence d'un co-solvant comme le toluène, l'acétate de butyle ou le propylène carbonate. Le mélange ré- actionne) peut être chauffé entre 80°C et 140°C pendant un temps variant entre 1 à 24 heures. La présence d'un catalyseur, notamment le dilaurate dibutyle étain, peut favoriser l'obtention du produit final désiré. La réaction peut être suivie par spectroscopie infrarouge, en suivant la disparition du pic caractéristique de l'isocyanate entre 2200 et 2300 cm-1. A la fin de la réac- tion, on peut ajouter de l'éthanol au milieu réactionnel afin de neutraliser les éventuelles fonctions isocyanate résiduelles. Le mélange réactionnel peut être éventuellement filtré. Le polymère peut également directement être strippé dans un solvant cosmétique. Selon un mode particulier, ledit polymère supramoléculaire est solubilisé dans une huile hydrocarbonée, de préférence volatile, en particulier de l'isododécane. Ainsi la composition de l'invention comprendra au moins une huile hydrocarbonée, de préférence volatile, en particulier au moins de l'isododécane, notamment ap-20 portée par la solution de polymère supramoléculaire. En particulier, le ou les polymère(s) supramoléculaire(s) peuvent être présents dans une composition selon l'invention en une teneur allant de 0,1 à 99% en poids de matière sèche, par rapport au poids total de la composition. 25 En particulier, le ou les polymère(s) supramoléculaire(s) peuvent être présents dans une composition selon l'invention en une teneur allant de 1 à 80% en poids de matière sèche, par rapport au poids total de la composition. Selon une variante préférée, le ou les polymère(s) supramoléculaire(s) peuvent être présents dans une composition selon l'invention en une teneur allant de 2 à 30 70% en poids de matière sèche, par rapport au poids total de la composition. Selon une variante encore plus préférée, le ou les polymère(s) supramoléculaire(s) peuvent être présents dans une composition selon l'invention en une teneur allant de 3 à 60% en poids de matière sèche, par rapport au poids total de la composition. 35 Selon une variante encore plus préférée, le ou les polymère(s) supramoléculaire(s) peuvent être présents dans une composition selon l'invention en une teneur allant de 4 à 50% en poids de matière sèche, par rapport au poids total de la composition. Selon une variante encore plus préférée, le ou les polymère(s) supramolécu-40 laire(s) peuvent être présents dans une composition selon l'invention en une te- 28 neur allant de 5 à 40% en poids de matière sèche, par rapport au poids total de la composition. Dans un mode de réalisation particulier de l'invention, une composition de maquil- lage se présente sous la forme d'une composition pour la peau notamment du visage ou les lèvres et le ou les polymère(s) supramoléculaire(s) peuvent y être présents en une teneur allant de 2,5 à 60% en poids de matière sèche, par rapport au poids total de la composition. Selon une variante encore plus préférée, une composition de maquillage se pré- sente sous la forme d'une composition pour la peau notamment du visage ou les lèvres et le ou les polymère(s) supramoléculaire(s) peuvent y être présents en une teneur allant de 2,5 à 40% en poids de matière sèche, par rapport au poids total de la composition. Selon une variante encore plus préférée, une composition de maquillage se pré- sente sous la forme d'une composition pour la peau notamment du visage ou les lèvres et le ou les polymère(s) supramoléculaire(s) peuvent y être présents en une teneur allant de 3 à 30% en poids de matière sèche, par rapport au poids total de la composition. De manière avantageuse, une composition selon l'invention, en particulier dans le cas d'une composition de maquillage de la peau et/ou des lèvres, comprend au moins un polymère supramoléculaire et au moins un polysiloxane fonctionnalisé-dans un rapport pondéral polymère supramoléculaire / polysiloxane fonctionnalisé compris entre 0,01 et 50. De préférence, ils sont présents dans un rapport pondéral compris entre 0,1 et 30. De façon encore préférée, ils sont présents dans un rapport pondéral compris entre 0,5 et 20. De manière avantageuse, une composition selon l'invention, en particulier dans le cas d'une composition de maquillage de la peau et/ou des lèvres comprend une teneur en polymère supramoléculaire comprise entre 5 et 99% en poids de matière sèche par rapport au poids de la composition hors composé(s) volatil(s) (en particulier par rapport au poids de la composition hors huile(s) volatile(s), telle que l'isododécane par exemple). Cette teneur traduit la teneur en polymère(s) supramoléculaire(s) résultante dans un dépôt réalisé avec les compositions selon l'invention, notamment sur les matières kératiniques telles que la peau et/ou les lèvres par exemple, après évaporation des composés volatils. De préférence, la composition selon l'invention, en particulier dans le cas d'une composition de maquillage, comprend une teneur en polymère supramoléculaire comprise entre 10 et 90% en poids de matière sèche par rapport au poids de la composition hors composé(s) volatil(s), de préférence comprise entre 15 et 80% en poids de matière sèche. Phase qrasse liquide Les compositions cosmétiques selon l'invention comprennent par ailleurs un milieu cosmétiquement acceptable, c'est-à-dire compatible avec les matières kératiniques telles que la peau du visage ou du corps, les cils, les sourcils, les lèvres et les ongles. Ledit milieu peut comprendre une phase grasse liquide, qui peut comprendre au moins un composé choisi parmi les huiles et/ou solvants d'origine minérale, animale, végétale ou synthétique, carbonés, hydrocarbonés et/ou siliconés, et/ou fluorées , volatils ou non volatils, seuls ou en mélange dans la mesure où ils for- ment un mélange homogène et stable et sont compatibles avec l'utilisation envisagée. Selon un mode de réalisation préféré, notamment dans le cas des compositions de maquillage et/ou de soin des matières kératiniques, en particulier telles que les lèvres ou la peau, les compositions selon l'invention comprennent au moins une huile, volatile ou non. Par « huile », on entend un composé non aqueux, non miscible à l'eau, liquide à température ambiante (25°C) et pression atmosphérique (760 mm de Hg). 25 Par 'volatil', on entend au sens de l'invention, tout composé susceptible de s'évaporer au contact des matières kératiniques, ou des lèvres, en moins d'une heure, à température ambiante (25°C) et pression atmosphérique (1 atm). Notamment, ce composé volatil a une pression de vapeur non nulle, à température 30 ambiante et pression atmosphérique, notamment allant de 0,13 Pa à 40 000 Pa, en particulier allant de 1,3 Pa à 13 000 Pa, et plus particulièrement allant de 1,3 Pa à 1300 Pa. Par opposition, on entend par 'non volatil', un composé restant sur les matières kératiniques ou les lèvres à température ambiante et pression atmosphérique, au moins une heure et ayant notamment une pression de vapeur infé- 35 rieure à 10-3 mm de Hg (0,13 Pa). De préférence, le milieu physiologiquement acceptable de la composition selon l'invention peut comprendre, dans une phase grasse liquide, au moins une huile et/ou un solvant qui peut être choisi parmi, seul ou en mélange : 1/ les esters des acides monocarboxyliques avec les monoalcools et polyalcools; avantageusement, ledit ester est un benzoate d'alkyle en C12-C15 ou répond à la formule suivante : R'1-COO-R'2 où : 30 40 R'1 représente un radical alkyle linéaire ou ramifié de 1 à 40 atomes de carbone, de préférence de 7 à 19 atomes de carbone, comprenant éventuellement une ou plusieurs double liaisons éthyléniques, éventuellement substitué et dont la chaîne hydrocarbonée peut être interrompue par un ou plusieurs hétéroatomes choisis parmi N et O et/ou une ou plusieurs fonctions carbonyles, et R'2 représente un radical alkyle linéaire ou ramifié de 1 à 40 atomes de carbone, de préférence de 3 à 30 atomes de carbone et mieux de 3 à 20 atomes de carbone, comprenant éventuellement une ou plusieurs double liaisons éthyléniques, éventuellement substitué et dont la chaîne hydrocarbonée peut être interrompue par un ou plusieurs hétéroatomes choisis parmi N et O et/ou une ou plusieurs fonctions carbonyles. Par "éventuellement substitué", on entend que R'1 et/ou R'2 peuvent porter un ou plusieurs substituants choisis, par exemple, parmi les groupements comprenant un ou plusieurs hétéroatomes choisi parmi O et/ou N, tels que amino, amine, al- coxy, hydroxyle. Des exemples des groupes R'1 sont ceux dérivés des acides gras de préférence supérieur choisis dans le groupe constitué des acides acétique, propionique, butyrique, caproïque, caprylique, pélargonique, caprique, undécanoïque, laurique, myristique, palmitique, stéarique, isostéarique, arachidique, béhénique, oléique, lino- lénique, linoléïque, oléostéarique, arachidonique, érucique, et de leurs mélanges. De préférence, R'1 est un groupe alkyle ramifié non substitué de 4 à 14 atomes de carbone, de préférence de 8 à 10 atomes de carbone et R2 est un groupe alkyle ramifié non substitué de 5 à 15 atomes de carbone, de préférence de 9 à 11 atomes de carbone. On peut en particulier citer, de préférence, les esters en C8-C48, éventuellement incorporant dans leur chaîne hydrocarbonée un ou plusieurs hétéroatomes parmi N et O et/ou une ou plusieurs fonctions carbonyle; et plus particulièrement l'huile de purcellin (octanoate de cétostéaryle), l'isononanoate d'isononyle, le myristate d'isopropyle, le palmitate d'isopropyle, le palmitate- d'éthyl-2-hexyle, le stéarate d'octyl-2-dodécyle, l'érucate d'octyl-2-dodécyle, l'isostéarate d'isostéaryle, le benzoate d'alcool en C12 à C15, le laurate d'hexyle, l'adipate de diisopropyle; et les heptanoates, octanoates, décanoates ou ricinoléates d'alcools ou de polyalcools, par exemple d'alcools gras comme le dioctanoate de propylène glycol, ainsi que le N-lauroyl sarcosinate d'isopropyle (notamment Eldew-205SL d'Ajinomoto); les es- ters hydroxylés comme le lactate d'isostéaryle, le malate de diisostéaryle; et les esters du pentaérythritol; les esters ramifiés en C8-C16, notamment le néopentanoate d'isohexyle. 2/ les huiles végétales hydrocarbonées à forte teneur en triglycérides constitués d'esters d'acides gras et de glycérol dont les acides gras peuvent avoir des longueurs de chaînes variées de C4 à C24, ces dernières pouvant être linéaires ou ramifiées, saturées ou insaturées; ces huiles sont notamment les huiles de germe de blé, de maïs, de tournesol, de karité, de ricin, d'amandes douces, de macada- mia, d'abricot, de soja, de colza, de coton, de luzerne, de pavot, de potimarron, de sésame, de courge, d'avocat, de noisette, de pépins de raisin ou de cassis, d'onagre, de millet, d'orge, de quinoa, d'olive, de seigle, de carthame, de bancoulier, de passiflore, de rosier muscat, de jojoba, de palme, de calophyllum; ou encore les triglycérides des acides caprylique/caprique comme ceux vendus par la société Stearinerie Dubois ou ceux vendus sous les dénominations "Miglyol 810®" , "812®" et "818®" par la société Dynamit Nobel. 3/ les alcools, et notamment les monoalcools, en C6-C32, notamment C12-C26, comme l'alcool oléïque, l'alcool linoléique, l'alcool linolénique, l'alcool isostéarylique, le 2-hexyldécanol, le 2-butyloctanol, le 2-undécylpentadécanol et l'octyldodécanol; 4/ les huiles hydrocarbonées, linéaires ou ramifiés, volatiles ou non, d'origine syn- thétique ou minérale, qui peuvent être choisies parmi les huiles hydrocarbonées ayant de 5 à 100 atomes de carbones, et notamment la vaseline, les polydécènes, les polyisobutènes hydrogénés tel que le Parléam, le squalane, le perhydrosqualène et leurs mélanges. On peut plus particulièrement citer les alcanes linéaires, ramifiés et/ou cycliques en C5-C48, et préférentiellement les alcanes ramifiés en C8-C16 comme les isoalcanes en C8-C16 d'origine pétrolière (appelées aussi isoparaffines); notamment le décane, l'heptane, le dodécane, le cyclohexane; ainsi que l'isododécane, l'isodécane, l'isohexadécane. 5/ les huiles de silicone, volatiles ou non volatiles; Comme huiles de silicone volatiles, on peut citer les huiles de silicones linéaires ou cycliques volatiles, notamment celles ayant une viscosité inférieure à 8 centistokes, et ayant notamment de 2 à 10 atomes de silicium, ces silicones comportant éventuellement des groupes alkyles ou alcoxy---ayant de 1 à 22 atomes de car- bone; et en particulier l'octaméthylcyclotétrasiloxane, le décaméthylcyclopentasi- loxane, le dodécaméthylcyclohexasiloxane, l'heptaméthylhexyltrisiloxane, l'heptaméthyloctyltrisiloxane, l'hexaméthyldisiloxane, l'octaméthyltrisiloxane, le décaméthyltétrasiloxane, le dodécaméthylpentasiloxane, le méthylhexyldiméthylsiloxane et leurs mélanges. Les huiles de silicone non volatiles utilisables selon l'invention peuvent être les polydiméthylsiloxanes (PDMS), les polydiméthylsiloxanes comportant des groupements alkyle ou alcoxy, pendant et/ou en bout de chaîne siliconée, groupements ayant chacun de 2 à 24 atomes de carbone, les silicones phénylées comme les phényltriméthicones, les phényldiméthicones, les phényltriméthylsiloxydiphénylsi- loxanes, les diphényldiméthicones, les diphénylméthyldiphényltrisiloxanes, les 2-phényléthyl triméthylsiloxysilicates. Préférentiellement, le milieu physiologiquement acceptable de la composition se- Ion l'invention comprend, dans une phase grasse liquide, au moins une huile et/ou un solvant choisi parmi, seul ou en mélange, l'isododécane, le Parléam, l'isononanoate d'isononyle, l'octyldodécanol, la phényl triméthicone, les benzoates d'alkyle en C12-C15, les acétates de butyle et d'éthyle, et/ou la D5 (décaméthyl- cyclopentasiloxane). La phase grasse liquide peut en outre comprendre des huiles et/ou solvants additionnels, qui peuvent être choisis parmi, seul ou en mélange : - les huiles fluorées telles que les perfluoropolyéthers, les perfluoroalcanes 10 comme la perfluorodécaline, les perfluorodamantanes, les monoesters, diesters et triesters de perfluoroalkylphosphates et les huiles esters fluorés; - les huiles d'origine animale; - les éthers en C6 à C40, notamment en C10-C40; les éthers de propylène glycol liquides à température ambiante tels que le monométhyléther de propylène glycol, 15 l'acétate de monométhyléther de propylène glycol, le mono n-butyl éther de dipropylène glycol ; - les acides gras en C8-C32, comme l'acide oléique, l'acide linoléique, l'acide linolénique et leurs mélanges. - les huiles bifonctionnelles, comprenant deux fonctions choisies parmi ester et/ou 20 amide et comprenant de 6 à 30 atomes de carbone, notamment 8 à 28 atomes de carbone, mieux de 10 à 24 carbones, et 4 hétéroatomes choisis parmi O et N; de préférence les fonctions amide et ester étant dans la chaîne; - les cétones liquides à température ambiante (25°C) tels que la méthyléthylcétone, la méthylisobutylcétone, la diisobutylcétone, l'isophorone, la cyclohexanone, l'acé-25 tone ; - les aldéhydes liquides à température ambiante tels que le benzaldéhyde, l'acétaldéhyde; La phase grasse liquide peut représenter 1 à 90% en poids de la composition, notamment de 5 à 75% en poids, en particulier de 10 à 60% en poids, voire de 25 à 30 55% en poids, du poids total de la composition. Composé siliconé Selon un mode de réalisation préféré, notamment dans le cas de compositions de maquillage, en particulier de la peau et/ou des lèvres, la composition selon 35 l'invention comprend au moins au moins un composé siliconé de viscosité inférieure à 10.000.000 cSt à 25°C. Un tel composé est avantageusement choisi par-mi les gommes de silicone, les huiles siliconées volatiles et les huiles siliconée non volatiles. 40 Selon un mode particulier, la composition de soin et/ou de maquillage de la peau et/ou des lèvres comprend au moins un composé siliconé. La présence d'un tel composé dans les compositions selon l'invention permet d'obtenir des compositions dont le dépôt sur les matières kératiniques et en particulier sur la peau et/ou les lèvres est peu ou non collant. Sa présence permet également d'améliorer les propriétés de non transfert des dépôts, et/ou de résistance aux agressions, en particulier aux frottements. La tenue de la couleur des dépôts peut également être améliorée (résistance aux frottements), ainsi que le confort et la cosméticité du dépôt formé (douceur, glissant au toucher du dépôt formé). En particulier, le composé siliconé considéré selon l'invention peut être une huile siliconée possédant une viscosité comprise entre 3 centistokes (cSt) (3 x 10-6 m2/s) et 800 000 centistokes (cSt) (800 000 x 10-6 m2/s). De façon préférée, le composé siliconé considéré selon l'invention peut être une huile siliconée non volatile possédant une viscosité comprise entre 9 centistokes (cSt) (3 x 10-6 m2/s) et 600 000 centistokes (cSt) (600 000 x 10-6 m2/s). Huiles siliconées Au sens de la présente invention, on entend par « huile siliconée », une huile comprenant au moins un atome de silicium, et notamment au moins un groupe Si-O. En particulier, les huiles siliconées volatiles ou non volatiles utilisable dans l'invention présentent de façon préférée une viscosité à 25°C inférieure à 800 000 cSt ), de préférence inférieure ou égale à 600 000 cSt, de préférence inférieure ou égale à 500 000 cSt. La viscosité de ces huiles siliconées peut être mesurée selon la norme ASTM D-445. Bien entendu, une composition selon l'invention ou considérée selon un procédé de l'invention peut contenir un mélange d'huiles siliconées formé seulement en partie d'une telle huile. Les huiles de silicone utilisables dans-les compositions selon l'invention peuvent être volatiles et/ou non volatiles. Huiles siliconées volatiles Selon un premier mode de réalisation, les compositions selon l'invention comprennent au moins une huile siliconée volatile. L'huile volatile siliconée utilisable dans l'invention peut être choisie parmi les huiles siliconées ayant notamment une viscosité 8 centistokes (cSt) (8 x 10-6 m2/s). De plus l'huile volatile siliconée utilisable dans l'invention peut être choisie de préférence parmi les huiles siliconées ayant un point éclair allant de 40°C à 102°C, de préférence ayant un point éclair supérieur à 55°C et inférieur ou égal à 95°C, et préférentiellement allant de 65°C à 95°C. A titre d'huiles siliconées volatiles, on peut citer : - les huiles de silicones linéaires ou cycliques volatiles, notamment, celles ayant une viscosité 8 centistokes (cSt) (8 x 10-6 m2/s à 25°C ???), et ayant, notam- ment, de 2 à 10 atomes de silicium, et en particulier, de 2 à 7 atomes de silicium, ces silicones comportant, éventuellement, des groupes alkyle ou alkoxy ayant de 1 à 10 atomes de carbone. Plus particulièrement, les huiles volatiles siliconées sont non cycliques et en parti- culier sont choisies parmi: - les silicones linéaires non cycliques de formule (I): R3SiO-(R2SiO)'-SiR3 (I) dans laquelle R, identique ou différent, désigne : - un radical hydrocarboné, saturé ou non saturé, ayant de 1 à 10 atomes de carbones, de préférence de 1 à 6 atomes de carbone, éventuellement substitué par un ou plusieurs atomes de fluor ou par un ou plusieurs groupements hydroxyles, ou - un groupement hydroxyle, un des radicaux R pouvant être un groupement phényle, n est un entier allant de 0 à 8, de préférence allant de 2 à 6, et mieux allant de 3 à 5, le composé siliconé de formule (I) contenant au plus 15 atomes de carbone. - les silicones ramifiées de formule (Il) ou (III) suivantes : R3SiO-[(R3SiO)RSiO]-(R2SiO)X SiR3 (II) [R3SiO]4Si (III) dans lesquelles R, identique ou différent, désigne : - un radical hydrocarboné, saturé ou non saturé, ayant de 1 à 10 atomes de carbones, éventuellement substitué par un ou plusieurs atomes de fluor ou par un ou plusieurs groupements hydroxyle, ou - un groupement hydroxyle, utiles radicaux R pouvant être un groupement phé- nyle, x est un entier allant de 0 à 8, le composé siliconé de formule (II) ou (III) contenant au plus 15 atomes de carbone. De préférence, pour les composés de formules (1), (Il), (III), le rapport entre le nombre d'atome de carbone et le nombre d'atome de silicium est compris entre 2,25 et 4,33. Les silicones de formules (I) à (III) peuvent êtres préparées selon les procédés connus de la synthèse des composés siliconés. Parmi les silicones de formule (I), on peut citer : - les disiloxanes suivants : l'hexamethyldisiloxane (tension de surface = 15.9 mN/m), notamment vendu sous la dénomination DC 200 FLUID 0. 65 cst par la société DOW CORNING le 1,3-di-tert-butyl-1,1,3,3-tétraméthyl disiloxane ; le 1,3-dipropyl 1,1,3,3-tétraméthyl disiloxane ; l'heptyl pentaméthyl disiloxane ; le 1,1,1-triéthyl 3,3,3-triméthyl disiloxane ; l'hexaéthyl disiloxane ; le 1,1,3,3-tétraméthyl 1,3-bis(2-méthylpropyl) disiloxane ; le pentaméthyl octyl disiloxane ; le 1,1,1- triméthyl 3,3,3-tris (1-méthyl éthyl) disiloxane ; le 1-butyl 3-éthyl 1,1,3-triméthyl 3-propyl disiloxane ; le pentaméthyl pentyl disiloxane ; le 1-butyl 1,1,3,3-tétraméthyl 3-(1-méthyl éthyl) disiloxane ; le 1,1,3,3-tétraméthyl 1,3-bis(1-méthyl propyl) disiloxane ; le 1,1,3-triéthyl 1,3,3-tripropyl disiloxane ; le (3,3- diméthylbutyl)pentaméthyl disiloxane ; le (3-méthyl butyl) pentaméthyl disiloxane ; le (3-méthyl pentyl) pentaméthyl disiloxane ; le 1,1,1-triéthyl 3,3-diméthyl 3-propyl disiloxane ; le 1-(1,1-diméthyléthyl) 1,1,3,3,3-pentaméthyl disiloxane ; le 1,1,1-triméthyl 3,3,3-tripropyl disiloxane ; le 1,3-diméthyl 1,1,3,3-tétrakis(1-méthyl éthyl) disiloxane ; le 1,1-dibutyl 1,3,3,3-tétraméthyl disiloxane ; le 1,1,3,3-tétraméthyl 1,3- bis(1-méthyl éthyl) disiloxane ; le 1,1,1,3-tétraméthyl 3,3-bis(1-méthyl éthyl) disiloxane ; le 1,1,1,3-tétraméthyl 3,3-dipropyl disiloxane ; le 1,1,3,3-tétraméthyl 1,3-bis(3-méthyl butyl) disiloxane ; le butyl pentaméthyl disiloxane ; le pentaéthyl méthyl disiloxane ; le 1,1,3,3-tétraméthyl 1,3-dipentyl disiloxane ; le 1,3-diméthyl 1,1,3,3-tétrapropyl disiloxane ; le 1,1,1,3-tétraéthyl 3,3-diméthyl disiloxane ; le 1,1,1-triéthyl 3,3,3-tripropyl disiloxane ; le 1,3-dibutyl 1,1,3,3-tétraméthyl disiloxane et l'hexyl pentaméthyl disiloxane. - les trisiloxanes suivants : l'octaméthyltrisiloxane (tension de surface = 17.4 mN/m), notamment vendue sous la dénomination DC 200 FLUID 1 cst par la société DOW CORNING le 3-pentyl 1,1,1,3,5,5,5-heptaméthyl trisiloxane ; le 1-hexyl 1,1,3,3,5,5,5-heptaméthyl trisiloxane ; le 1,1,1,3,3,5,5-heptaméthyl 5-octyl trisiloxane ; le 1,1,1,3,5,5,5-heptaméthyl 3-octyl trisiloxane, notamment vendu sous la dénomination "SILSOFT 034" par la société OSI ; le 1,1,1,3,5,5,5-heptaméthyl 3-hexyl trisiloxane (tension de surface = 20,5 mN/m), notamment vendu sous la dé-nomination "DC 2-1731" par la société DOW CORNING ; le 1,1,3,3,5,5- hexaméthyl 1,5-dipropyl trisiloxane ; le 3-(1-éthylbutyl) 1,1,1,3,5,5,5-heptaméthyl trisiloxane ; le 1,1,1,3,5,5,5-heptaméthyl 3-(1-méthylpentyl) trisiloxane ; le 1,5-diéthyl 1,1,3,3,5,5-hexaméthyl trisiloxane ; le 1,1,1,3,5,5,5-heptaméthyl 3-(1-méthylpropyl) trisiloxane ; le 3-(1,1-diméthyléthyl) 1,1,1,3,5,5,5-heptaméthyl trisiloxane ; le 1,1,1,5,5;5-hexaméthyl 3,3-bis(1-methylethyl) trisiloxane ; le 1,1,1,3,3,5,5-hexaméthyl 1,5-bis(1-méthylpropyl) trisiloxane ; le 1,5-bis(1,1-diméthyl éthyl)-1,1,3,3,5,5-hexaméthyl trisiloxane ; le 3-(3,3-diméthyl butyl) 1,1,1,3,5,5,5-heptaméthyl trisiloxane ; le 1 , 1 ,1,3,5,5,5-heptaméthyl 3-(3-méthylbutyl) trisiloxane ; le 1,1,1,3,5,5,5-heptaméthyl 3-(3-méthylpentyl) trisiloxane ; le 1,1,1,3,5,5,5-heptaméthyl 3-(2-méthylpropyl) trisiloxane ; le 1-butyl 1,1,3,3,5,5,5-heptaméthyl trisiloxane; le 1,1,1,3,5,5,5-heptaméthyl 3-propyl trisiloxane ; le 3-isohexyl 1,1,1,3,5,5,5-heptaméthyl trisiloxane ; le 1,3,5-triéthyl 1,1,3,5,5-pentaméthyl trisiloxane ; le 3-butyl 1,1,1,3,5,5,5-heptaméthyl trisiloxane ; le 3-tert-pentyl 1,1,1,3,5,5,5-heptaméthyl trisiloxane ; le 1,1,1,5,5,5-hexaméthyl 3,3-dipropyl trisiloxane ; le 3,3-diéthyl 1,1,1,5,5,5-hexaméthyl trisiloxane ; le 1,5- dibutyl 1,1,3,3,5,5-hexaméthyl trisiloxane ; le 1,1,1,5,5,5-hexaéthyl 3,3-diméthyl trisiloxane ; le 3,3-dibutyl 1,1,1,5,5,5-hexaméthyl trisiloxane ; le 3-éthyl 1,1,1,3,5,5,5-heptaméthyl trisiloxane ; le 3-heptyl 1,1,1,3,5,5,5-heptaméthyl trisiloxane et le 1-éthyl 1,1,3,3,5,5,5-heptaméthyl trisiloxane. - les tétrasiloxanes suivants : le décaméthyltétrasiloxane (tension de surface = 18 mN/m), notamment vendue sous la dénomination DC 200 FLUID 1.5 est par la société DOW CORNING ; le 1,1,3,3,5,5,7,7-octaméthyl 1,7-dipropyl tétrasiloxane ; le 1,1,1,3,3,5,7,7,7-nonaméthyl 5-(1-méthyléthyl) tétrasiloxane ; le 1-butyl 1,1,3,3,5,5,7,7,7-nonaméthyl tétrasiloxane ; le 3,5-diéthyl 1,1,1,3,5,7,7,7-octaméthyl tétrasiloxane ; le 1,3,5,7-tétraéthyl 1,1,3,5,7,7-hexaméthyl tétrasiloxane ; le 3,3,5,5-tétraéthyl 1,1,1,7,7,7-hexaméthyl tétrasiloxane ; le 1,1,1,3,3,5,5,7,7-nonaméthyl 7-phényl tétrasiloxane ; le 3,3-diéthyl 1,1,1,5,5,7,7,7-octaméthyl tétrasiloxane ; le 1,1,1,3,3,5,7,7,7-nonaméthyl-5-phényl tétrasiloxane - les pentasiloxanes suivants : le dodécaméthylpentasiloxane (tension de surface = 18,7 mN/m), notamment vendue sous la dénomination DC 200 FLUID 2 est par la société DOW CORNING ; le 1,1,3,3,5,5,7,7,9,9-décaméthyl-1,9-dipropyl pentasiloxane ; le 3,3,5,5,7,7-hexaéthyl-1,1,1,9,9,9-hexaméthyl pentasiloxane ; le 1,1,1,3,3,5,7,7,9,9,9-undécamethyl 5-phényl pentasiloxane ; le 1-butyl 1,1,3,3,5,5,7,7,9,9,9-undécaméthyl pentasiloxane ; le 3,3-diéthyl 1,1,1,5,5,7,7,9,9,9-décaméthyl pentasiloxane ; le 1,3,5,7,9-pentaéthyl 1,1,3,5,7,9,9-heptaméthyl pentasiloxane ; le 3,5,7-triéthyl 1,1,1,3,5,7,9,9,9-nonaméthyl pentasiloxane et le 1,1,1-triéthyl 3,3,5,5,7,7,9,9,9-nonaméthyl pentasiloxane. - les hexasiloxanes suivants : le 1-butyl 1,1,3,3,5,5,7,7,9,9,11,11,11-tridécaméthyl hexasiloxane ; le 3,5,7,9-tetraéthyl 1,1,1,3,5,7,9,11,11,11-décaméthyl hexasiloxane et le tétradécaméthyl hexasiloxane. - l'hexadécaméthyl heptasiloxane. - l'octadécaméthyl octasiloxane. - l'eicosométhylnonasiloxane Parmi les silicones de formule (Il), on peut citer : - les tétrasiloxanes suivants : le 2[3,3,3triméthyll,1 bis[(triméthylsylil)oxy] disiloxanyl] éthyle ; le 1,1,1,5,5,5-hexaméthyl 3-(2-méthylpropyl) 3-[(triméthylsilyl)oxy] trisiloxane ; le 3-(1,1-dirMthyléthyl) 1,1,1,5,5,5-hexaméthyl 3-[(triméthylsilyl)oxy] trisi- loxane ; le 3-butyl 1,1,1,5,5,5-hexaméthyl 3-[(triméthylsilyl)oxy] trisiloxane ; le 1,1,1,5,5,5-hexaméthyl 3-propyl 3-[(triméthylsilyl)oxy] trisiloxane ; le 3-éthyl 1,1,1,5,5,5-hexaméthyl 3-[(triméthylsilyl)oxy] trisiloxane ; le 1,1,1-triéthyl 3,5,5,5-tétraméthyl 3-(triméthylsiloxy) trisiloxane ; le 3-méthyl 1,1,1,5,5,5-hexaméthyl 3-[triméthylsilyl)oxy] trisiloxane ; le 3-[(diméthylphénylsilyl)oxy] 1,1,1,3,5,5,5- heptaméthyl trisiloxane ; le 1,1,1,5,5,5-hexaméthyl 3-(2-méthylpentyl) 3-[(triméthylsilyl)oxy] trisiloxane ; le 1,1,1,5,5,5-hexaméthyl 3-(4-méthylpentyl)-3- [(triméthylsilyl)oxy] trisiloxane ; le 3-hexyl 1,1,1,5,5,5-hexaméthyl 3-[(triméthylsilyl)oxy] trisiloxane et le 1,1,1,3,5,5,5-heptaméthyl-3-[(triméthylsilyl)oxy] trisiloxane. - les pentasiloxanes suivants: le 1,1,1,3,5,5,7,7,7 nonaméthyl 3 (triméthylsiloxy) tétrasiloxane et le 1,1,1,3,3,7,7,7-octaméthyl 5-phényl 5-[(triméthylsilyl)oxy] tétrasiloxane. - les heptasiloxanes suivants le 1,1,1,3,5,5,7,7,9,9,11,11,11-tridécaméthyl-3- [(triméthylsilyl)oxy] hexasiloxane. Parmi les silicones de formule (III), on peut citer : - le 1,1,1,5,5,5-hexaméthyl 3,3-bis (triméthylsiloxy) trisiloxane. On peut également utiliser d'autres huiles volatiles siliconées choisies parmi: - les tétrasiloxanes suivants : le 2,2,8,8-tétraméthyl-5 [(pentaméthyldisiloxanyl) méthyl]- 3,7-dioxa-2,8disilanonane ; le 2,2,5,8,8-pentaméthyl 5-[(triméthylsilyl)méthoxy] 4,6-dioxa-2,5,8-trisilanonane ; le 1,3-diméthyl 1,3-bis[(trimethylsilyl)méthyl] 1,3-disiloxanediol ; le 3-éthyl 1,1,1,5,5,5-hexaméthyl 3-[3-(triméthylsiloxy)propyl] trisiloxane et le 1,1,1,5,5,5-hexaméthyl-3-phényl-3- [(triméthylsilyl)oxy]trisiloxane (Dow 556 Fluid). - les pentasiloxanes suivants : le 2,2,7,7,9,9,11,11,16,16-décaméthyl 3,8,10,15-tétraoxa-2,7,9,11,16- pentasilaheptadécane et le tétrakis[(triméthylsilyl)méthyl] d'acide silicique ester. - les hexasiloxanes suivants : le 3,5-diéthyl 1,1,1,7,7,7-hexaméthyl 3,5-bis [(trimé- thylsilyl)oxy] tétrasiloxane et le 1,1,1,3,5,7,7,7-octaméthyl 3,5-bis[(triméthylsilyl)oxy] tétrasiloxane . - l'heptasiloxane : le 1,1,1,3,7,7,7-heptaméthyl3,5,5-tris[(triméthylsilyl)oxy] tétrasiloxane. - les octasiloxanes suivants : le 1,1,1,3,5,5,9,9,9-nonaméthyl-3,7,7- tris[(triméthylsilyl)oxy]pentasiloxane ; le 1,1,1,3,5,7,9,9,9-nonaméthyl-3,5,7-tris[(triméthylsilyl)oxy]pentasiloxane et le 1,1,1,7,7,7-hexaméthyl 3,3,5,5- tétrakis[(trimethylsilyl)oxy] tétrasiloxane. A titre d'huiles siliconées volatiles, on peut plus particulièrement citer la décamé- thylcyclopentasiloxane notamment commercialisée sous le nom DC-245 par la société Dow Corning, la dodécaméthylcyclohexasiloxane notamment commercialisée sous le nom DC-246 par la société Dow Corning, l'octaméthyltrisiloxane notamment commercialisée sous le nom DC-200 Fluid 1 cst par la société Dow Corning, la décaméthyltétrasiloxane notamment commercialisée sous le nom DC-200 Fluid 1,5 cSt par la société Dow Corning et la DC-200 Fluid 5 cst commercialisée par la société Dow Corning, l'octaméthylcyclotétrasiloxane, l'heptaméthylhexyltrisiloxane, l'heptaméthyléthyltrisiloxane, l'heptaméthyloctyltrisiloxane, le dodécaméthylpentasiloxane, et leurs mélanges. II est à noter que parmi les huiles précitées, les huiles linéaires s'avèrent particu- lièrement avantageuses. Huiles siliconées non volatiles Selon un second mode de réalisation, les compositions selon l'invention comprennent au moins une huile siliconée non volatile. L'huile non volatile siliconée utilisable dans l'invention peut être choisie parmi les huiles siliconées ayant une viscosité à 25°C supérieure ou égale à 9 centistokes (cSt) (9 x 10-6 m2/s) et inférieure à 800 000 cSt , de préférence entre 50 et 600 000 cSt, de préférence entre 100 et 500 000 cSt. La viscosité de cette silicone peut être mesurée selon la norme ASTM D-445. Parmi ces huiles siliconées, deux types d'huiles peuvent être distingués selon qu'elles soient ou non phénylées. A titre représentatif de ces huiles siliconées linéaires non volatiles, on peut citer les polydiméthylsiloxanes; les alkyldiméthicones; les vinylméthylméthicones; ainsi que les silicones modifiés par des groupements aliphatiques, éventuellement fluorés, ou par des groupements fonctionnels tels que des groupements hydroxyles, thiols et/ou amines. Ainsi, à titre d'huiles siliconées non volatiles non phénylées, on peut citer : - les PDMS comportant des groupements alkyle ou alcoxy pendants et/ou en bouts de chaîne siliconée, groupements ayant chacun de 2 à 24 atomes de carbone, - les PDMS comportant des groupements aliphatiques, ou des groupements fonc- tionnels tels que des groupements hydroxyle, thiol et/ou amine, - les polyalkylmethylsiloxanes eventuellement substitués par un groupement fluoré tel que le polymethyltrifluoropropyldimethylsiloxanes, - les polyalkylmethylsiloxanes substitués par des groupements fonctionnels tels que des groupements hydroxyle, thiol et/ou amine, - les polysiloxanes modifiés par des acides gras, des alcools gras ou des polyoxyalkylènes, et leurs mélanges. Selon un mode de réalisation, une composition selon l'invention contient au moins une huile siliconée linéaire non phénylée. L'huile siliconée linéaire non phénylée peut notamment être choisi parmi les silicones de formule: R1 X- Si R2 R3 O - Si R4 R5 p dans laquelle : RI, R2, R5 et R6 sont, ensemble ou séparément, un radical alkyle ayant 1 à 6 atomes de carbone, R3 et R4 sont, ensemble ou séparément, un radical alkyle ayant de 1 à 6 atomes de carbone, un radical vinyle, un radical amine ou un radical hydroxyle, X est un radical alkyle ayant de 1 à 6 atomes de carbone, un radical hydroxyle ou un radical amine, n et p étant des entiers choisis de manière à avoir un composé fluide. Comme huile siliconée non volatile utilisable selon l'invention, on peut citer ceux pour lesquels : - les substituants RI à R6 et X représentent un groupement méthyle, p et n sont tels que la viscosité est de 500.000 cst, comme celle vendue sous la dénomination SE30 par la société Général Electric, celle vendue sous la dénomination AK 500000 par la société Waker, celle vendue sous la dénomination Mirasil DM 500.000 par la société Bluestar et celle vendue sous la dénomination Dow Corning 200 Fluid 500.000 cst par la société Dow Corning. - les substituants RI à R6 et X représentent un groupement méthyle, p et n sont tels que la viscosité est de 60.000 cst, comme celle vendue sous la dénomination Dow Corning 200 Fluid 60000 CS par la société Dow Corning et celle vendue sous la dénomination Wacker Belsil DM 60.000 par la société Wacker. - les substituants RI à R6 et X représentent un groupement méthyle, p et n sont tels que la viscosité est de 350 cst, comme celle vendue sous la dénomination Dow Corning 200 Fluid 350 CS par la société Dow Corning. - les substituants RI à R6 représentent un groupement méthyle, le groupement X représente un groupement hydroxy, n et p sont tels que la viscosité est de 700 cst, comme celle vendue sous la dénomination Baysilone Fluid T0.7 par la société Momentive. Selon une variante de réalisation, une composition selon l'invention contient au moins une huile siliconée phénylée. A titre représentatif de ces huiles siliconées non volatiles phénylées, on peut citer : - les huiles siliconées phénylées répondant à la formule suivante : R R R R-Si o R-Si O-Si R R R R R-Si o R (I) dans laquelle les groupements R représentent indépendamment les uns des autres un méthyle ou un phényle, sous réserve qu'au moins un groupement R représente un phényle. De préférence dans cette formule, l'huile siliconée phénylée comprend au moins trois groupes phényle, par exemple au moins quatre, au moins cinq ou au moins six. - les huiles siliconées phénylées répondant à la formule suivante : R R R I R-Si O Si 0 -Si R R R R (Il) dans laquelle les groupements R représentent indépendamment les uns des au-35 tres un méthyle ou un phényle, sous réserve qu'au moins un groupement R repré- sente un phényle. De préférence dans cette formule, ledit organopolysiloxane comprend au moins trois groupes phényles, par exemple au moins quatre ou au moins cinq. Des mélanges des organopolysiloxanes phénylés décrits précédemment peuvent être utilisés. On peut citer par exemples des mélanges d'organopolysiloxane triphénylé, tétra- ou penta-phénylé. - les huiles siliconées phénylées répondant à la formule suivante : Ph Ph Ph Me-Si O Si O Si Me Ph Me Ph (III) dans laquelle Me représente méthyle, Ph représente phényle. Une telle silicone phénylée est notamment fabriquée par Dow Corning sous la référence PH-1555 HRI ou encore Dow Corning 555 Cosmetic Fluid (nom chimique : 1,3,5-trimethyl 1,1,3,5,5-pentaphenyl trisiloxane, nom INCI : trimethyl pentaphenyl trisiloxane). La référence Dow Corning 554 Cosmetic Fluid peut aussi être utilisée. - les huiles siliconées phénylées répondant à la formule suivante : Me IMe Me X - Si [ O Si Jy 0 -Si X IMe Me Me (IV) dans laquelle Me représente méthyle, y est compris entre 1 et 1 000, et X représente - CH2-CH(CH3)(Ph). - les huiles siliconées phénylées répondant à la formule (V) suivante : Me - (V) dans laquelle Me est méthyle et Ph est phényle, OR' représente un groupe - OSiMe3 et y est 0 ou varie entre 1 et 1000, z varie entre 1 et 1000, de telle sorte que le composé (V) est une huile non volatile. Selon un premier mode de réalisation, y varie entre 1 et 1000. On peut utiliser par 25 exemple la triméthyl Siloxyphenyl Dimethicone, notamment vendue sous la référence BELSIL PDM 1000 commercialisée par la société Wacker. Selon un second mode de réalisation y est égal à 0. On peut utiliser par exemple la PHENYL TRIMETHYLSILOXY TRISILOXANE, notamment vendue sous la référence DOW CORNING 556 COSMETIC GRADE FLUID. 30 - les huiles siliconées phénylées répondant à la formule (VI) suivante, et leurs mélanges : Me Me-Si Me O-Si Me 1 -Y OR' - 1 O-Si 1 O Si(CH3)3 Ph -z Si 1 Ra s 0 S (`iG 3 Si-R6 R5 R, rn 0 P dans laquelle : - R1 à R10, indépendamment les uns des autres, sont des radicaux hydrocarbonés, saturés ou insaturés, linéaires, cycliques ou ramifiés, en C1-C30, - m, n, p et q sont, indépendamment les uns des autres, des nombres entiers compris entre 0 et 900, sous réserve que la somme 'm+n+q' est différente de 0. De préférence, la somme 'm+n+q' est comprise entre 1 et 100. De préférence, la somme 'm+n+p+q' est comprise entre 1 et 900, encore mieux entre 1 et 800. De préférence, q est égal à 0. - les huiles siliconées phénylées répondant à la formule (VII) suivante, et leurs mélanges : RI H30-Si-0 R2 R3 Si - R4 Si 0 R5 R6 m n dans laquelle : - R1 à R6, indépendamment les uns des autres, sont des radicaux hydrocarbonés, 15 saturés ou insaturés, linéaires cycliques ou ramifiés, en C1-C30, - m, n et p sont, indépendamment les uns des autres, des nombres entiers compris entre 0 et 100, sous réserve que la somme 'n + m' est comprise entre 1 et 100. De préférence, R1 à R6, indépendamment les uns des autres, représentent un radical hydrocarboné saturé, linéaire ou ramifié, en C1-C30, notamment en C1-C12, et 20 en particulier un radical méthyle, éthyle, propyle ou butyle. Notamment, R1 à R6 peuvent être identiques, et en outre peuvent être un radical méthyle. De préférence, on peut avoir m=1 ou 2 ou 3, et/ou n=0 et/ou p=0 ou 1, dans la formule (VII). 25 - les huiles siliconées phénylées répondant à la formule (VIII), et leurs mélanges : R CH, Si-0 1 R Si o -n R 1 SI-CH3 1 R (VIII) m dans laquelle : - R est un radical alkyle en C1-C30, un radical aryle ou un radical aralkyle, - n est un nombre entier variant de 0 à 100, et - m est un nombre entier variant de 0 à 100, sous réserve que la somme n+m va-rie de 1 à 100. En particulier, les radicaux R de la formule (VIII) et R1 à R10 précédemment définis, peuvent chacun représenter un radical alkyle linéaire ou ramifié, saturé ou insaturé, notamment en C2-C20, en particulier en C3-C16 et plus particulièrement en C4- C10, ou un radical aryle mono- ou polycyclique en C6-C14, notamment en C10-C13 ou un radical aralkyle dont les restes aryle et alkyle sont tels que définis précédemment. De préférence, R de la formule (VIII) et R1 à R10 peuvent chacun représenter un radical méthyle, éthyle, propyle, isopropyle, décyle, dodécyle ou octadécyle, ou 15 encore un radical phényle, tolyle, benzyle ou phénéthyle. Selon un mode de réalisation, on peut utiliser une huile siliconée phénylée de for-mule (VIII) ayant une viscosité à 25°C comprise entre 5 et 1500 mm2/s (soit 5 à 1500 cSt), de préférence ayant une viscosité comprise entre 5 et 1000 mm2/s (soit 5 à 20 1000 cSt). Comme huile siliconée phénylée de formule (VIII), on peut utiliser notamment les phényltriméthicones telles que la DC556 de Dow Côrning (22,5 cSt), l'huile Silbione 70663V30 de Rhône Poulenc (28 cSt), ou les diphényldiméthicones telles que les huiles Belsil, notamment Belsil PDM1000 (1000cSt), Belsil PDM 200 (200 25 cSt) et Belsil PDM 20 (20cSt) de Wacker. Les valeurs entre parenthèses représentent les viscosités à 25 °C. - les huiles siliconées phénylées répondant à la formule suivante, et leurs mélanges : R3 O - Si- R4 R5 O- Si-R6 I1 O- Si- X R2 n p 30 dans laquelle : RI, R2, R5 et R6 sont, ensemble ou séparément, un radical alkyle ayant 1 à 6 atomes de carbone, R3 et R4 sont, ensemble ou séparément, un radical alkyle ayant de 1 à 6 atomes de carbone, ou un radical aryle, X est un radical alkyle ayant de 1 à 6 atomes de carbone, un radical hydroxyle ou un radical vinyle, n et p étant choisis de manière à conférer à l'huile une masse moléculaire en poids inférieure à 200 000 g/mol, de préférence inférieure à 150 000 g/mol et de préférence encore inférieure à 100 000 g/mol. Les silicones phénylées convenant tout particulièrement à l'invention sont celles répondant aux formules (II) (et notamment la formule (III)), et (V) précédentes. Plus particulièrement, les silicones phénylées sont plus choisies parmi les phényl triméthicones, les phényl diméthicones, les phényl triméthylsiloxy diphénylsiloxanes, les diphényl diméthicones, les diphényl méthyldiphényl trisiloxanes, et les 2- phényléthyl triméthylsiloxysilicates, et leurs mélanges. De préférence, le poids moléculaire en poids de l'huile siliconée phénylée non volatile selon l'invention varie de 500 à 10 000 g/mol. Gomme siliconée Selon une autre variante de réalisation, une composition selon l'invention contient au moins une gomme de silicone. La gomme de silicone utilisable dans l'invention peut être choisie parmi les gommes de silicone ayant une viscosité à 25°C supérieure 800.000 centistokes (cSt) (9 x 10-6 m2/s) et notamment comprise entre 800.000 et 10.000 000 cSt, de préférence entre 1.000.000 et 5.000 000 cSt, de préférence entre 1.000.000 et 2.500 000 cSt. La viscosité de cette silicone peut être mesurée selon la norme ASTM D-445. La masse moléculaire des gommes de silicone est généralement supérieur à 30 350.000 g/mol, compris entre 350.000 et 800 000 g/mol, de préférence de 450.000 à 700.000 g/mol. La gomme de silicone peut notamment être choisie parmi les silicones de formule: R1 X- Si R3 O - Si R1 O- Si- X 35 R2 R4 R6 R2 n p dans laquelle : R,, R2, R5 et R6 sont, ensemble ou séparément, un radical alkyle ayant 1 à 6 atomes de carbone, R3 et R4 sont, ensemble ou séparément, un radical alkyle ayant de 1 à 6 atomes de carbone, un radical vinyle, un radical amine ou un radical hydroxyle, X est un radical alkyle ayant de 1 à 6 atomes de carbone, un radical hydroxyle ou un radical amine, n et p étant des entiers choisis de manière à ce que la viscosité du composé soit supérieure à 800.000 cst. Comme gomme de silicone utilisable selon l'invention, on peut citer celles pour lesquelles : - les substituants R1 à R6 représentent un groupement méthyle, le groupement X représentent un groupement méthyle, n et p sont tels que le poids moléculaire du polymère soit de 600 000 g/mol, comme celle vendue sous la dénomination Mirasil C-DPDM par la société Bluestar; - les substituants RI à R6 représentent un groupement méthyle, le groupement X représente un groupement hydroxy, n et p sont tels que le poids moléculaire du polymère soit de 600 000 g/mol, comme celle vendue sous la dénomination SGM 36 par la société Dow Corning ; - les diméthicones du type (polydiméthylsiloxane)(méthylvinylsiloxane) telle que la SE63 commercialisée par GE BAYER Silicones, les copolymères poly(diméthylsiloxane)(diphényl)(méthylvinylsiloxane), et leurs mélanges. Avantageusement, une composition selon l'invention peut comprendre de 0,1 % à 60 % en poids de composé(s) siliconé(s) selon l'invention par rapport au poids total de la composition. En particulier, elle peut comprendre de 0,2 à 50% en poids de composé(s) siliconé(s) selon l'invention par rapport au poids total de la composition. Plus particulièrement, elle peut comprendre de 0,5 % à 40 % en poids de composé(s) siliconé(s) selon l'invention par rapport au poids total de la composition. Corps gras solides Une composition selon l'invention peut également comprendre au moins un corps gras solide, notamment choisi parmi les cires et/ou les corps gras pâteux. De préférence, la quantité de pâteux dans la composition de maquillage et/ou de soin selon l'invention est comprise entre 0,5 et 50% en poids, notamment 1 à 40% en poids, voire 2 à 30% en poids, du poids total de la composition. Cires Selon un premier mode de réalisation, la composition est exempte de cire. Selon un second mode de réalisation, la composition comprend au moins une cire. Selon ce mode de réalisation, de préférence, la quantité de cire(s) dans la composition de maquillage et/ou de soin selon l'invention peut aller de 0,1 à 70% en poids, par rapport au poids total de la composition, de préférence de 1 à 40% en poids, et mieux de 5 à 30% en poids. De façon préférée, en particulier dans le cas de compositions de maquillage de la peau et/ou des lèvres, la teneur en cire est comprise entre 0,5 et 30% en poids, notamment 1 à 20% en poids, voire 2 à 15% en poids, du poids total de la composition. Par "cire", on entend un composé lipophile, solide à température ambiante (25°C), à changement d'état solide/liquide réversible, ayant un point de fusion supérieur ou égal à 30°C pouvant aller jusqu'à 200°C. Les cires peuvent être choisies parmi les cires d'origine animale, végétale, minérale ou de synthèse et leurs mélanges. On peut notamment citer les cires hydrocarbonées comme la cire d'abeilles, la cire de lanoline, et les cires d'insectes de Chine; la cire de son de riz, la cire de Carnauba, la cire de Candellila, la cire d'Ouricury, la cire d'Alfa, la cire de berry, la cire de shellac, la cire du Japon et la cire de sumac; la cire de montan, les cires d'orange et de citron, les cires microcristallines, les paraffines et l'ozokérite; les cires de polyéthylène, les cires obtenues par la synthèse de Fisher-Tropsch et les copolymères cireux ainsi que leurs esters. On peut aussi citer des cires obtenues par hydrogénation catalytique d'huiles animales ou végétales ayant des chaînes grasses, linéaires ou ramifiées, en C8-C32. Parmi celles-ci, on peut notamment ci- ter l'huile de tournesol hydrogénée, l'huile de ricin hydrogénée, l'huile de coprah hydrogénée, l'huile de lanoline hydrogénée, et le tétrastéarate de di-(triméthylol-1,1,1 propane). On peut encore citer les cires de silicone, les cires fluorées. On peut également utiliser les cires obtenues par hydrogénation d'huile de ricin estérifiée avec l'alcool cétylique. Avantageusement, une composition selon l'invention peut comprendre au moins une cire notamment hydrocarbonée. Corps gras pâteux Selon un premier mode de réalisation, la composition est exempte de corps gras 30 pâteux. Selon un second mode de réalisation, la composition comprend au moins un corps gras pâteux. Selon ce mode de réalisation, de préférence, la quantité de corps gras pâteux dans la composition de maquillage et/ou de soin selon l'invention est comprise entre 0,5 et 30% en poids, notamment 1 à 20% en poids, voire 2 à 15% 35 en poids, du poids total de la composition. Par "corps gras pâteux", on entend un composé gras lipophile à changement d'état solide/liquide réversible et comportant à la température de 23°C une fraction liquide et une fraction solide. Le composé pâteux a de préférence une dureté à 40 20°C allant de 0,001 à 0,5 MPa, de préférence de 0,002 à 0,4 MPa. Le composé pâteux est de préférence choisi parmi les composés synthétiques et les composés d'origine végétale. Un composé pâteux peut être obtenu par synthèse à partir de produits de départ d'origine végétale. On peut notamment citer, seul ou en mé- 46 lange : - la lanoline et ses dérivés, tels que l'alcool de lanoline, les lanolines oxyéthylénées, la lanoline acétylée, les esters de lanoline tels que le lanolate d'isopropyle, les lanolines oxypropylénées, - les composés siliconés polymères ou non de viscosité supérieure à 10.000.000 cSt à 25°C, comme les polydiméthylsiloxanes de masses moléculaires élevées, les polydiméthylsiloxanes à chaînes latérales du type alkyle ou alcoxy ayant de 8 à 24 atomes de carbone, notamment les stéaryl diméthicones, - les composés fluorés polymères ou non, - les polymères vinyliques, notamment les homopolymères d'oléfines; les copolymères d'oléfines; les homopolymères et copolymères de diènes hydrogénés; les oligomères linéaires ou ramifiés, homo ou copolymères de (méth)acrylates d'alkyles ayant de préférence un groupement alkyle en C8-C30 ; les oligomères homo et copolymères d'esters vinyliques ayant des groupements alkyles en C8- C30 ; les oligomères homo et copolymères de vinyléthers ayant des groupements alkyles en C8-C30; - les polyéthers liposolubles résultant de la polyéthérification entre un ou plusieurs diols en C2-C100, de préférence en C2-050 ; et notamment les copolymères d'éthylène-oxyde et/ou de propylène-oxyde avec des alkylènes-oxydes à longue chaîne en C6-C30, de préférence encore tels que le rapport pondéral de l'éthylène-oxyde et/ou de propylène-oxyde avec alkylènes-oxydes dans le copolymère est de 5:95 à 70:30; - les éthers de polyol choisis parmi les éthers de pentaérythritol et de polyalkylène glycol, les éthers d'alcool gras et de sucre, et leurs mélanges, l'éther pentaérythri- tol et de polyéthylène glycol comportant 5 motifs oxyéthylénés (5 0E) (nom CTFA : PEG-5 Pentaerythrityl Ether), l'éther de pentaérythritol et de polypropylène glycol comportant 5 motifs oxypropylénés (5 OP) (nom CTFA : PPG-5 Pentaerythrityl Ether), et leurs mélanges; - les esters et les polyesters, et notamment (i) les esters d'un glycérol oligomère, notamment les esters de diglycérol, en particulier les condensats d'acide adipique et de glycérol, pour lesquels une partie des groupes hydroxyles des glycérols a réagi avec un mélange d'acides gras tels que l'acide stéarique, l'acide caprique, l'acide stéarique et l'acide isostéarique et l'acide 12-hydroxystéarique; (ii) les esters de phytostérol, (iii) les esters de pentaérythritol; (iv) les esters formés à partir d'au moins un alcool, l'un au moins des alcools étant un alcool de Guerbet et d'un dimère diacide formé à partir d'au moins un acide gras insaturé; (v) les polyesters non réticulés résultant de la polycondensation entre un acide dicarboxylique ou un polyacide carboxylique linéaire ou ramifié en C4-050 et un diol ou un polyol en C2-050, (vi) les polyesters qui résultent de l'estérification, par un acide polycarboxyli- que d'un ester d'acide hydroxycarboxylique aliphatique; (vii) les esters aliphatiques d'ester résultant de l'estérification d'un ester d'acide hydroxycarboxylique aliphatique par un acide carboxylique aliphatique comprenant notamment 4 à 30 atomes de carbone. L'ester d'acide hydroxycarboxylique aliphatique est avanta- geusement issu d'un acide carboxylique aliphatique hydroxylé comportant 2 à 40 atomes de carbone et 1 à 20 groupes hydroxyle; (viii) les esters aliphatiques d'ester choisis parmi l'ester résultant de la réaction d'estérification de l'huile de ricin hydrogénée avec l'acide isostéarique (mono-, di- ou tri-isostéarate d'huile de ricin hydrogénée). Le composé pâteux peut également être d'origine végétale. On peut notamment citer l'huile de jojoba isomérisée telle que l'huile de jojoba partiellement hydrogénée isomérisée trans; la cire d'orange, le beurre de karité, l'huile d'olive partielle-ment hydrogénée, le beurre de cacao, l'huile de mangue. Matières colorantes La composition selon l'invention peut également comprendre une ou plusieurs matières colorantes choisies parmi les composés pulvérulents comme les pigments, les nacres et les paillettes, et/ou les colorants liposolubles ou hydrosolubles. Les matières colorantes, notamment pulvérulentes, peuvent être présentes, dans la composition, en une teneur de 0,01 à 50% en poids, par rapport au poids de la composition, de préférence de 0,1 à 40% en poids, voire de 1 à 30% en poids. Par pigments, il faut comprendre des particules de toute forme, blanches ou colo- rées, minérales ou organiques, insolubles dans le milieu physiologique, destinées à colorer la composition. Par nacres, il faut comprendre des particules de toute forme irisées, notamment produites par certains mollusques dans leur coquille ou bien synthétisées. Les pigments peuvent être blancs ou colorés, minéraux et/ou organiques, interfé- rentiels ou non. On peut citer, parmi les pigments minéraux, le dioxyde de titane, éventuellement traité en surface, les oxydes de zirconium ou de cérium, ainsi que les oxydes de fer ou de chrome, le violet de manganèse, le bleu outremer, l'hydrate de chrome et le bleu ferrique. Parmi les pigments organiques, on peut citer le noir de carbone, lesµgments de type D & C, et les laques à base de carmin de cochenille, de baryum, strontium, calcium, aluminium. Les pigments nacrés peuvent être choisis parmi les pigments nacrés blancs tels que le mica recouvert de titane, ou d'oxychlorure de bismuth, les pigments nacrés colorés tels que le mica titane avec des oxydes de fer, le mica titane avec notamment du bleu ferrique ou de l'oxyde de chrome, le mica titane avec un pigment or- ganique du type précité ainsi que les pigments nacrés à base d'oxychlorure de bismuth. Les colorants hydrosolubles sont par exemple le jus de betterave, le bleu de méthylène et peuvent représenter 0,01 à 6% du poids total de la composition. De façon préférée, notamment dans le cas d'une composition de maquillage, la composition comprend au moins une matière colorante. La matière colorante est notamment choisie parmi des matières colorantes organiques ou inorganiques, notamment, de type pigments ou nacres classiquement utilisés dans les compositions cosmétiques, des colorants liposolubles ou hydrosolubles, des matériaux à effet optique spécifique et leurs mélanges. De préférence, la quantité de matière(s) colorante(s) dans une composition selon l'invention, notamment dans le cas d'une composition de maquillage, est comprise entre 0,01 et 40% en poids, notamment 0,1 et 30% en poids, voire 1 et 20% en poids, du poids total de la composition. Charqes Selon un autre mode particulier, une composition selon l'invention, en particulier une composition soin et/ou de maquillage de la peau et/ou des lèvres comprend au moins une charge organique ou inorganique. De préférence, il s'agira d'une charge absorbant le sébum dans le cas d'une composition de maquillage de la peau ou d'une charge siliconée, notamment dans le cas d'une composition de maquillage des lèvres. La présence d'une telle charge, permet notamment de diminuer le collant du dépôt à l'application et au port. Ce mode de réalisation particulier peut notamment permettre l'obtention de compositions, notamment de maquillage, dont le dépôt sur les matières kératiniques et en particulier les lèvres et/ou la peau, est homogène et/ou non ou peu collant. Un tel dépôt peut notamment présenter une sensation de confort au port (douceur, propriété de glissant du dépôt formé). En outre, une telle composition peut présenter des propriétés de non transfert ainsi que de tenue de la couleur du dépôt (pas de fragilisation ou de fragmentation du 25 dépôt qui reste homogène, résistance aux frottements), et de tenue au gras. Comme précisé ci-dessus, une composition selon l'invention peut comprendre en outre au moins une charge organique ou inorganique. Ainsi, une compoition peut comprendre de 0,01 à 35% en poids, de préférence 30 0,1 à 20% en poids de charge(s) par rapport à son poids total. A titre illustratif de ces charges, on peut citer le talc, le mica, la silice, le kaolin, le carbonate de calcium, le sulfate de baryum, les poudres de Nylon (Orgasol notamment) et de polyéthylène, le Téflon, l'amidon, le nitrure de bore, des microsphères de copolymères telles que l'Expancel (Nobel Industrie); ainsi que leurs mé- 35 langes. Selon une variante de réalisation, une composition selon l'invention contient au moins une charge apte à absorber une huile. En particulier, une composition selon l'invention comprend au moins une charge 40 possédant une capacité à absorber et/ou adsorber une huile ou un corps gras liquide tel que par exemple le sébum (de la peau). Cette charge absorbant l'huile peut en outre avantageusement posséder une sur-face spécifique BET supérieure ou égale à 300 m2/g, de préférence supérieure à 500 m2/g, et préférentiellement supérieure à 600 m2/g, et notamment inférieure à 1500 m2/g. La « surface spécifique BET » est déterminée selon la méthode BET (BRUNAUER - EMMET - TELLER) décrite dans « The journal of the American Chemical Socle- ty », vol. 60, page 309, février 1938 et correspondant à la norme internationale ISO 5794/1 (annexe D). La surface spécifique BET correspond à la surface spécifique totale (donc micropores compris) de la poudre. La charge considérée selon l'invention est ainsi caractérisée par le fait qu'elle possède une prise d'huile supérieure ou égale à 1 ml/g, notamment allant de 1 ml/g à 20 ml/g, voire allant de 1.5 ml/g à 15 ml/g. De préférence, elle possède une prise d'huile supérieure ou égale à 2 ml/g, notamment allant de 2 ml/g à 20 ml/g, voire allant de 2 ml/g à 15 ml/g. Cette prise d'huile qui correspond à la quantité d'huile absorbée et/ou adsorbée par la charge peut être caractérisée par la mesure du Wet Point selon la méthode décrite ci-après. Méthode de mesure de prise d'huile d'un matériau pulvérulent : La prise d'huile d'une poudre est mesurée selon la méthode de détermination de prise d'huile de poudre décrite dans la norme NF T 30-022. Elle correspond à la quantité d'huile adsorbée sur la surface disponible du matériau pulvérulent par mesure du Wet Point. On place une quantité m (en grammes) de poudre comprise entre environ 0,5 g et 5 g (la quantité dépend de la densité de la poudre) sur une plaque de verre puis on ajoute goutte à goutte de l'isononanoate d'isononyle. Après addition de 4 à 5 gouttes d'isononanoate d'isononyle, on incorpore l'isononanoate d'isononyle dans la charge à l'aide d'une spatule et on continue d'ajouter de l'isononanoate d'isononyle jusqu'à la formation de conglomérats d'isononanoate d'isononyle et de poudre. A partir de ce moment, on ajoute l'isononanoate 'd'isononyle à raison d'une goutte à la fois et on triture ensui le, mélange avec la spatule. On cesse l'addition de l'isononanoate d'isononyle lors-que l'on obtient une pâte ferme et lisse. Cette pâte doit se laisser étendre sur la plaque de verre sans craquelures ni formation de grumeaux. On note alors le volume Vs (exprimé en ml) d'isononanoate d'isononyle utilisé. La prise d'huile correspond au rapport Vs / m. Cette charge absorbant l'huile peut être une poudre minérale ou une poudre organique ; elle peut être choisie parmi la silice, les poudres de polyamides (nylon®), les poudres de polymères acryliques, notamment de polyméthacrylate de méthyle, de poly méthacrylate de méthyle/diméthacrylate d'éthylène glycol, de polymétha- crylate d'allyle/diméthacrylate d'éthylène glycol, de copolymère diméthacrylate d'éthylène glycol/méthacrylate de lauryle ; les poudres de silicone élastomère, notamment obtenues par polymérisation d'organopolysiloxane ayant au moins deux atomes d'hydrogène liés chacun à un atome de silicium et d'un organopolysi- loxane comprenant au moins deux groupes à insaturation éthylénique (notamment deux groupes vinyles) en présence de catalyseur platine. La charge absorbant l'huile peut être une poudre enrobée avec un agent de traitement hydrophobe. Des exemples de charges possédant une prise d'huile supérieure ou égale à 1,5 ml/g sont décrits ci-dessous, avec leur valeur de prise d'huile mesurée selon le protocole défini précédemment. Comme poudre de silice, on peut citer : - les microsphères de silice poreuses, notamment celles vendues sous la dénomination "SUNSPHERE® H53", "SUNSPHERE® H33" (prise d'huile égale à 3,70 ml/g) par la société ASAHI GLASS ; MSS-500-3H par la société KOBO ; SILICA BEADS SB-700 par la société MYOSHI - les microsphères de silice amorphe enrobées de polydiméthylsiloxane, notamment celles vendues sous la dénomination "SA SUNSPHERE® H 33" (prise d'huile égale à 2.43 ml/g), - les poudres de silica silylate, notamment celles vendues sous la dénomination Dow Corning VM-2270 Aerogel Fine Particles par la société Dow Corning (prise d'huile égale à 10,40 ml/g). - les particules creuses de silices amorphes, notamment celles vendues sous la dénomination Silica Shells par la société Kobo (prise d'huile égale à 5,50 ml/g). - les poudres de silice précipitées traitées en surface par une cire minérale telles que la silice précipitée traitée par une cire de polyéthylène et notamment celles vendues sous la dénomination de ACEMATT OR 412 par la société EVONIK DEGUSSA (prise d'huile égale à 3.98 ml/g). Comme poudre de polymères acryliques, on peut citer : - les sphères poreuses de poly méthacrylate de méthyle/diméthacrylate d'éthylène glycol vendues sous la dénomination Microsponge 5640, par la société Cardinal Health technologies (prise d'huile égale à 1.55 ml/g), ), GANZPEARL® GMP-0820 par I ociété GANZ CHEMICAL - les poudres de copolymère diméthacrylate d'éthylène glycol/méthacrylate de lauryle, notamment celles vendues sous la dénomination POLYTRAP® 6603 de la société DOW CORNING (prise d'huile égale à 6,56 ml/g), - les poudres de polyméthacrylate de méthyle vendus sous la dénomination COVABEAD® LH85 par la société WACKHERR ; - les poudres de polyméthacrylate d'allyle/diméthacrylate d'éthylène glycol vendues sous la dénomination POLY-PORE® L200, POLY-PORE® E200 par la société AMCOL. Comme poudre de polyamide, on peut citer : - - la poudre de nylon vendue sous la dénomination ORGASOL® 4000 par la société ATOCHEM - la poudre de nylon-6, notamment celle vendue sous la dénomination POMP610 par la société UBE INDUSTRIES (prise d'huile égale à 2.02 ml/g). Comme poudre de perlite, on peut notamment citer celle vendue sous la dénomination OPTIMAT 1430 OR par la société WORLD MINERALS (prise d'huile égale à 2.4 ml/g). Comme poudre de carbonate de magnésium, on peut notamment citer celle ven-5 due sous la dénomination TIPO CARBOMAGEL par la société BUSCHLE & LEPPER (prise d'huile égale à 2.14 ml/g). La charge absorbant l'huile particulièrement préférée est une poudre de silice et plus particulièrement une poudre de silice possédant une prise d'huile au moins égale à 3,70 ml/g et notamment celles vendues sous la dénomination 10 "SUNSPHERE® H 33" par la société ASAHI GLASS, et sous la dénomination Dow Corning VM-2270 Aerogel Fine Particles par la société Dow Corning. La ou les charge(s) notamment aptes à absorber une huile peuvent être présentes dans une composition selon l'invention en teneur allant de 0.5 % à 40 % en poids, de préférence de 1 % à 20 % en poids, et mieux de 1 % à 15 % en poids, par rap- 15 port au poids total de la composition. Une composition selon l'invention peut mettre en oeuvre au moins une charge et au moins un polymère supramoléculaire dans un rapport pondéral polymère(s)/charge(s) absorbant l'huile, supérieur à 1, de préférence supérieur à 1,5, et mieux supérieur à 2. 20 Selon une variante de réalisation, une composition selon l'invention contient au moins une charge possédant une prise d'huile supérieure ou égale à 1,5 ml/g. Charge siliconée Les compositions selon l'invention peuvent comprendre au moins une charge sili-25 conée. La charge siliconée peut être choisie parmi : - les poudres d'organopolysiloxane enrobées de résine de silicone ; et les poudres de polyméthylsilsesquioxane, 30 et leur mélange. La poudre d'organopolysiloxane peut notamment être enrobée de résine silsesquioxane, comme décrit par exemple dans le brevet US5538793. De telles poudre d'élastomères sont vendues sous les dénominations "KSP-100", "KSP-101 ", "KSP-102", "KSP-103", KSP-104", "KSP-105" par la société Shin Etsu, et ont pour 35 nom INCI : vinyl dimethicone/methicone silsesquioxane Crosspolymer. Comme poudre de polyméthylsilsesquioxane, on peut citer notamment des micro-billes de résine de silicone telles que celles commercialisées sous la dénomination TOSPEARL par la société Momentive Performance Materials, et notamment sous la référence Tospearl 145 A; et leurs mélanges. 40 En particulier, la composition selon l'invention peut comprendre une charge siliconée choisie parmi les poudres d'organopolysiloxane enrobées de résine de silicone et les poudres de polyméthylsilsesquioxane. Elastomère siliconé Selon une autre variante de réalisation, une composition selon l'invention, notamment une composition de maquillage de la peau et/ou des lèvres, peut comprendre, au moins un élastomère siliconé, autrement nommée élastomère d'organopolysiloxane. Par « élastomère d'organopolysiloxane » on entend un organopolysiloxane souple, déformable ayant des propriétés viscoélastiques et notamment la consistance d'une éponge ou d'une sphère souple. Son module d'élasticité est tel que ce matériau résiste à la déformation et possède une capacité limitée à l'extension et à la contraction. Ce matériau est capable de retrouver sa forme originelle suite à un étirement. Il s'agit plus particulièrement d'un élastomère d'organopolysiloxane réticulé. De préférence, l'élastomère d'organopolysiloxane est obtenu par réaction d'addition réticulation (A) de diorganopolysiloxane contenant au moins deux hydrogènes liés chacun à un silicium, et (B) de diorganopolysiloxane ayant au moins deux groupements à insaturation éthylénique liés au silicium, notamment en présence (C) de catalyseur platine, comme par exemple décrit dans la demande EP-A-295886. En particulier, l'elastomère d'organopolysiloxane peut être obtenu par réaction de diméthylpolysiloxane à terminaisons diméthylvinylsiloxy et de méthylhydrogénopolysiloxane à terminaisons triméthylsiloxy, en présence de catalyseur platine. Le composé (A) peut notamment être choisi parmi les méthylhydrogénopolysiloxanes à terminaisons triméthylsiloxy, les copolymères diméthylsiloxaneméthylhydrogénosiloxane à terminaisons triméthylsiloxy, les copolymères cycli- ques diméthylsiloxane-méthylhydrogénosiloxane. Les organopolysiloxanes (B) peuvent être en particulier choisis parmi les méthylvinylpolysiloxanes, les copolymères méthylvinylsiloxane-diméthylsiloxane, les diméthylpolysiloxanes à terminaisons diméthylvinylsiloxy, les copolymères diméthylsiloxane-méthylphénylsiloxane à terminaisons diméthylvinylsiloxy, les copolymè- res diméthylsiloxane-diphénylsiloxane-méthylvinylsiloxane à terminaisons diméthylvinylsiloxy, les copolymères diméthylsiloxane-méthylvinylsiloxane à terminai-sons triméthylsiloxy, les copolymères diméthylsiloxane-méthylphénylsiloxane- méthylvinylsiloxane à terminaisons triméthylsiloxy, les méthyl(3,3,3-trifluoropropyl)polysiloxane à terminaisons diméthylvinylsiloxy, et les copolymères diméthylsiloxane-méthyl(3,3,3-trifluoropropyl)siloxane à terminaisons diméthylvinylsiloxy. Il est avantageux que le composé (A) soit ajouté en une quantité telle que le rapport moléculaire entre la quantité totale d'atomes d'hydrogène liés à des atomes de silicium dans le composé (A) et la quantité totale de tous les groupements à insaturation éthylénique dans le composé (B) soit compris dans la gamme de 1,5/1 à 20/1. Le composé (C) est le catalyseur de la réaction de réticulation, et est notamment l'acide chloroplatinique, les complexes acide chloroplatinique-oléfine, les com- plexes acide chloroplatinique-alkenylsiloxane, les complexes acide chloroplatinique-dicétone, le platine noir, et le platine sur support. Le catalyseur (C) est de préférence ajouté de 0,1 à 1000 parts en poids, mieux de 1 à 100 parts en poids, en tant que métal platine propre pour 1000 parts en poids de la quantité totale des composés (A) et (B). L'élastomère est avantageusement un élastomère non émulsionnant. Le terme « non émulsionnant » définit des élastomères d'organopolysiloxane ne contenant pas de chaîne hydrophile, et en particulier ne contenant pas de motifs polyoxyalkylène (notamment polyoxyéthylène ou polyoxypropylène), ni de motif polyglycéryle. Les particules d'élastomères d'organopolysiloxane sont véhiculées sous forme d'un gel constitué d'un organopolysiloxane élastomérique inclus dans au moins une huile hydrocarbonée et/ou une huile siliconée. Dans ces gels, les particules d'organopolysiloxanes sont souvent des particules non-sphériques. Des élastomères non émulsionnants sont notamment décrits dans les brevets EP 242 219, EP 285 886, EP 765 656 et dans la demande JP-A-61-194009 dont le contenu est incorporé à titre de référence. Comme élastomères non-émulsionnants sphériques, on peut utiliser ceux vendus sous les dénominations "DC 9040", "DC9041", "DC 9509", "DC9505", "DC 9506" 20 par la société Dow Corning. On peut également utiliser dans les compositions selon l'invention des élastomères d'organopolysiloxane avec groupement MQ, tels que ceux vendus par la Société Wacker sous les dénominations Belsil RG100, Belsil RPG33 et préférentiellement RG80. L'élastomère peut également être un élastomère émulsionnant. 25 Par « élastomère d'organopolysiloxane émulsionnant », on entend un élastomère d'organopolysiloxane comprenant au moins une chaîne hydrophile, tels que les élastomères d'organopolysiloxane polyoxyalkylénés et les élastomères de silicone polyglycérolés. L'élastomère d'organopolysiloxane émulsionnant peut-être choisi parmi les élas- 30 tomères d'organopolysiloxane polyoxyalkylénés. L'élastomère d'organopolysiloxane polyoxyalkyléné est un elastomère d'organopolysiloxane réticulé pouvant être obtenu par réaction d'addition réticulation de diorganopolysiloxane contenant au moins un hydrogène lié au silicium et d'un polyoxyalkylène ayant au moins deux groupements à insaturation éthylénique. 35 Avantageusement, les élastomères d'organopolysiloxane polyoxyalkylénés peu-vent être formés à partir de composés divinyliques, en particulier des polyoxyalkylènes ayant au moins deux groupes vinyliques, réagissant avec des liaisons Si-H d'un polysiloxane. Des élastomères polyoxyalkylénés sont notamment décrits dans les brevets 40 US5236986, US5412004, US5837793, US5811487 dont le contenu est incorporé par référence. Comme élastomère d'organopolysiloxane polyoxyalkyléné, on peut utiliser ceux commercialisés sous les dénominations « KSG-21 », « KSG-20 », « KSG-30 », « KSG-31 », « KSG-32 », « KSG-33 », « KSG-210 », « KSG-310 », « KSG-320 », « KSG-330 », « KSG-340 » par la société Shin Etsu, « DC9010 », « DC9011 » par la société Dow Corning. L'élastomère d'organopolysiloxane émulsionnant peut être également choisi parmi les élastomères d'organopolysiloxane polyglycérolés. L'élastomère d'organopolysiloxane polyglycérolé selon l'invention est un élastomère d'organopolysiloxane pouvant être obtenu par réaction d'addition réticulation de diorganopolysiloxane contenant au moins un hydrogène lié au silicium et de composés polyglycérolés ayant des groupements à insaturation éthylénique, no- tamment en présence de catalyseur platine. L'élastomère d'organopolysiloxane polyglycérolé selon l'invention est véhiculé sous forme de gel dans au moins une huile hydrocarbonée et/ou une huile siliconée. Dans ces gels, l'élastomère polyglycérolé est souvent sous forme de particules non sphériques. Comme élastomères d'organopolysiloxane polyglycérolés, on peut utiliser ceux vendus sous les dénominations « KSG-710 », « KSG-810 », « KSG-820 », « KSG-830 », « KSG-840 » par la société Shin Etsu. Comme élastomères non émulsionnants, on peut plus particulièrement utiliser ceux vendus sous les dénominations « KSG-6 », « KSG-15 », « KSG-16 », « KSG-18 », « KSG-41 », « KSG-42 », « KSG-43 », « KSG-44 »,par la société Shin Etsu, « DC9040 », « DC9041 », par la société Dow Corning, « SFE 839 » par la société General Electric. Comme élastomères émulsionnants, on peut plus particulièrement utiliser ceux vendus sous les dénominations « KSG-31 », « KSG-32 », « KSG-33 », « KSG- 210», « KSG-710 » par la société Shin Etsu. Avantageusement, l'élastomère d'organopolysiloxane considéré selon l'invention est choisi parmi les élastomères d'organopolysiloxane non-émulsionnant sphérique, les élastomères d'organopolysiloxane polyglycérolés et les élastomères d'organopolysiloxane polyoxyalkylénés. Il s'agit plus particulièrement d'un élastomère d'organopolysiloxane polyoxyalkyléné La composition selon l'invention peut comprendre un élastomère d'organopolysiloxane, seul ou en mélange, dans une teneur allant de 0,1 à 20 % en poids, de préférence de 0,2 à 15 % en poids, et de façon encore plus préférée de 0,5 à 12 % en poids La composition peut comprendre, en outre, d'autres ingrédients utilisés couramment dans les compositions cosmétiques. De tels ingrédients peuvent être choisis parmi l'eau, les solvants hydrophiles, les antioxydants, les parfums, les huiles essentielles, les conservateurs, les actifs cosmétiques, les hydratants, les vitamines, les céramides, les filtres solaires, les tensioactifs, les gélifiants, les épaississants, les agents d'étalement, les agents mouillants, les agents dispersants, les anti- mousses, les neutralisants, les stabilisants, les polymères et notamment les polymères filmogènes, et leurs mélanges. Bien entendu, l'homme du métier veillera à choisir ce ou ces éventuels ingrédients complémentaires et leur quantité de manière telle que les propriétés avantageuses de la composition ne soient pas, ou substantiellement pas, altérées par l'adjonction envisagée. En particulier, à titre de polymères filmogènes on peut notamment utiliser un polymère filmogène, notamment choisi parmi les polymères bloc silicone polyamide, les polymères éthyléniques séquencés, les polymères vinyliques comprenant au moins un dérivé de dendrimère carbosiloxane,, les copolymères comportant des groupements carboxylates et des groupements polydiméthylsiloxanes, les résines siliconées et les polymères lipodispersibles sous forme de dispersion non aqueuses de particules de polymères et leurs mélanges. De façon préférée, le polymère filmogène, peut-être choisi parmi le groupe comprenant : - un copolymère éthylénique séquencé (également appelé polymère éthylénique séquencé), contenant au moins une première séquence ayant une température de transition vitreuse (Tg) supérieure ou égale à 40°C et étant issue en totali- té ou en partie de un ou plusieurs premiers monomères, qui sont tels que l'homopolymère préparé à partir de ces monomères a une température de transition vitreuse supérieure ou égale à 40°C, et au moins une deuxième séquence ayant une température de transition vitreuse inférieure ou égale à 20°C et étant issue en totalité ou en partie de un ou plusieurs deuxièmes monomères, qui sont tels que l'homopolymère préparé à partir de ces monomères a une température de transition vitreuse inférieure ou égale à 20°C, ladite première séquence et ladite deuxième séquence étant reliées entre elles par un segment intermédiaire statistique comprenant au moins un desdits premiers monomères constitutifs de la première séquence et au moins un desdits deuxièmes monomères constitutifs de la deuxième séquence, et ledit copolymère séquencé ayant un indice de polydispersité I supérieur à 2, tel que décrit dans le FR 0953625 incorporé par référence, un polymère vinylique comprenant au moins un motif dérivé de dendrimère carbosiloxane, tel que décrit dans les demandes WO03/045337 et EP 963 751 de la société Dow Corning , - une dispersion de particules de d'homopolymère ou de copolymère radicalaire, acrylique ou vinylique dispersées dans ladite phase grasse liquide, telle que décrite dans la demande WO 04/055081, - les copolymères bloc silicone polyamide (également appelé polyamides siliconés) comprenant au moins un motif de formule (III) ou (IV) : - -R4 R5 0 R6 R7 m NH O NH X- SiO ou m dans laquelle : 1) R4, R5, R6 et R7, identiques ou différents, représentent un groupe choisi parmi: - les groupes hydrocarbonés, linéaires, ramifiés ou cycliques, en C1 à 040, saturés ou insaturés, pouvant contenir dans leur chaîne un ou plusieurs atomes d'oxygène, de soufre et/ou d'azote, et pouvant être substitués en partie ou totalement par des atomes de fluor, - les groupes aryles en C6 à C10, éventuellement substi- tués par un ou plusieurs groupes alkyle en C. à C4, - les chaîne poJyorganosiloxanes contenant ou non un ou plusieurs atomes d'oxygène, de soufre et/ou d'azote, 2) les X, identiques ou différents, représentent un groupe alkylène di-yle, li- néaire ou ramifié en C1 à C30, pouvant contenir dans sa chaîne un ou plu- sieurs atomes d'oxygène et/ou d'azote, 3) Y est un groupe divalent alkylène linéaire ou ramifié, arylène, cycloalkylène, alkylarylène ou arylalkylène, saturé ou insaturé, en C. à 050, pouvant com- porter un ou plusieurs atomes d'oxygène, de soufre et/ou d'azote, et/ou por- ter comme substituant l'un des atomes ou groupes d'atomes suivants : fluor, hydroxy, cycloalkyle en C3 à C8, alkyle en C1 à C40, aryle en C5 à C10, phé- nyle éventuellement substitué par 1 à 3 groupes alkyle en C1 à C3, hy- droxyalkyle en C1 à C3 et amino alkyle en C. à C6, ou 4) Y représente un groupe répondant à la formule : R8 dans laquelle : T représente un groupe hydrocarboné trivalent ou tétravalent, linéaire ou ramifié, saturé ou insaturé, en C3 à C24 éventuellement substitué par une chaîne polyorganosiloxane, et pouvant contenir un ou plusieurs atomes choisis parmi O, N et S, ou T représente un atome trivalent choisi parmi N, P et Al, et - R8 représente un groupe alkyle en CI à C50, linéaire ou ramifié, ou une chaîne polyorganosiloxane, pouvant comporter un ou plusieurs groupes ester, amide, uré- thane, thiocarbamate, urée, thiourée et/ou sulfonamide qui peut être lié ou non à une autre chaîne du polymère, n est un nombre entier allant de 2 à 500, de préférence de 2 à 200, et m est un 15 nombre entier allant de 50 à 1000, de préférence de 50 à 700 et mieux encore de 50 à 200 ; tels que décrits dans la demande PCT/FR2009/052388 incorporée par référence, - les résines siliconées en particulier choisies parmi les polyméthylsilsesquioxanes, les résines siloxysilicates, en particulier les résines trimethylsiloxysilicate, telles 20 que décrites dans la demande FR0954344 incorporée par référence, - copolymère comportant des groupements carboxylates et des groupements polydiméthylsiloxanes, en particulier choisi parmi des copolymères d'acide acrylique et d'acrylate de stéaryle à greffons polydiméthylsiloxane, les copolymères de méthacrylate de stéaryle à greffons polydiméthylsiloxane, les copolymères d'acide 25 acrylique et de méthacrylate de stéaryle à greffons polydiméthylsiloxane, les copolymères de méthacrylate de méthyle, méthacrylate de butyle, d'acrylate d'éthyl-2-hexyle et de méthacrylate de stéaryle à greffons polydiméthylsiloxane, - et leurs mélanges. 30 La présence d'un polymère filmogène dans les compositions selon l'invention peut notamment permettre d'améliorer la résistance au gras (tenue au gras) des dépôts formés avec ces compositions sur les matières kératiniques, en particulier telles que la peau et/ou les lèvres, améliore la tenue du dépôt, en particulier ,a tenue (résistance aux frottements), et permet l'obtention d'un dépôt peu ou non collant. 35 Les compositions selon l'invention peuvent se présenter sous toute forme acceptable et usuelle pour une composition cosmétique. Elles peuvent donc se présenter sous la forme d'une suspension, une dispersion notamment d'huile dans de 40 l'eau grâce à des vésicules ou eau dans huile; une solution aqueuse, organique ou huileuse éventuellement épaissie voire gélifiée; une émulsion huile-dans-eau, eau-dans-huile ou multiple; un gel notamment aqueux, huileux ou émulsionné; une mousse; une dispersion de vésicules notamment lipidiques; une lotion biphase ou multiphase; un spray; d'une lotion, d'une crème, d'une pommade, d'une pâte souple, d'un onguent, d'un solide coulé ou moulé et notamment en stick ou en cou- pelle, ou encore de solide compacté. L'homme du métier pourra choisir la forme galénique appropriée, ainsi que sa méthode de préparation, sur la base de ses connaissances générales, en tenant compte d'une part de la nature des constituants utilisés, notamment de leur solubilité dans le support, et d'autre part de l'application envisagée pour la composition. Phase aqueuse Une composition selon l'invention peut également comprendre une phase aqueuse, qui peut représenter 1 à 80% en poids, notamment 2 à 70% en poids, voire 3 à 60% en poids, du poids total de la composition. Cette phase aqueuse peut être constituée essentiellement d'eau, ou peut comprendre un mélange d'eau et de solvant miscible à l'eau (miscibilité dans l'eau supérieure à 50% en poids à 25 °C) notamment choisi parmi les monoalcools ayant 1 à 5 atomes de carbone tels que l'éthanol, l'isopropanol, les glycols ayant 2 à 8 atomes de carbone tels que le propylène glycol, l'éthylène glycol, le 1,3-butylène glycol, le dipropylène gly- col, les cétones en C3-C4, les aldéhydes en C2-C4 et leur mélanges. Toutefois, comme précisé ci-dessus, avantageusement les compositions selon l'invention sont anhydres. Selon un mode de réalisation particulier, notamment dans le cas d'une composi- tion dédiée au soin et/ou maquillage des lèvres ou du visage, la composition mise en oeuvre selon l'invention est anhydre ou contient moins de 3% en poids d'eau, de préférence moins de 1% en poids d'eau par rapport au poids total de la composition. Dans le cas d'une composition de maquillage des lèvres, la composition est de préférence anhydre. Par « anhydre », on entend notamment que l'eau n'est de préférence pas ajoutée délibérément dans la composition mais peut être présente à l'état de trace dans les différents composés utilisés dans la composition. Les compositions conformes à l'invention peuvent être utilisées pour le soin ou le maquillage des matières kératiniques telles que la peau, les cils, les sourcils, les ongles, les lèvres, les cheveux, et plus particulièrement pour le maquillage des lèvres, des cheveux, des cils et/ou du visage. Elles peuvent donc se présenter sous la forme d'un produit de soin et/ou de ma- quillage de la peau du corps ou du visage, des lèvres, des cils, des sourcils, des cheveux ou des ongles; d'un produit solaire ou autobronzant; d'un produit capillaire; elles se présentent avantageusement sous forme de composition de maquillage, notamment de mascara, d'eye-liner, de rouge à lèvres, de brillant à lèvres (gloss), de fard à joues ou à paupières, de fond de teint, de vernis à ongles, de mascara pour cheveux. En particulier, dans le cas d'un rouge à lèvres la composition peut se présenter sous forme liquide (gloss) ou solide, par exemple tel qu'un rouge à lèvres en stick ou coulé dans une coupelle. D'une façon générale, les compositions selon l'invention peuvent se présenter sous forme solide ou liquide à 20°C. Au sens de l'invention le terme « solide » caractérise l'état de la composition à une 10 température de 20°C. En particulier, une composition solide selon l'invention pré-sente, à une température de 20°C et à pression atmosphérique (760 mm de Hg), une dureté supérieure à 30 Nm-1, dé préférence supérieure à 40Nm-1. Protocole de mesure de la dureté : 15 La dureté d'une composition notamment de type stick de rouge à lèvres est mesurée selon le protocole suivant : Le stick est conservé à 20 °C pendant 24 heures avant la mesure de la dureté. La dureté peut être mesurée à 20 °C par la méthode dite « du fil à couper le beurre », qui consiste à couper transversalement un bâton de produit, de préfé- 20 rence cylindrique de révolution, à l'aide d'un fil rigide de tungstène de diamètre 250 pm en déplaçant le fil relativement au stick à une vitesse de 100 mm/min. La dureté des échantillons de compositions de l'invention, exprimée en Nm-1, est mesurée au moyen d'un dynamomètre DFGS2 commercialisé par la société INDELCO-CHATILLON. 25 La mesure est reproduite trois fois puis moyennée. La moyenne des trois valeurs lues au moyen du dynamomètre mentionné ci-dessus, notée Y, est donnée en grammes. Cette moyenne est convertie en Newton puis divisée par L qui représente la dimension la plus élevée traversée par le fil. Dans le cas d'un bâton cylindrique, L est égal au;diamètre (en mètres). 30 La dureté est convertie en Nm"1 par l'équation ci-dessous : (Yx 10-3 x9.8)/L Pour une mesure à une température différente, on conserve le stick 24 heures à cette nouvelle température avant la mesure. Selon cette méthode de mesure, une composition solide selon l'invention présente 35 une dureté à 20°C supérieure ou égale à 30 Nm-' , de préférence supérieure à 40 Nm-' ,de préférence supérieure à 50 Nm-l. De façon préférée, la composition selon l'invention présente notamment une dure-té à 20°C inférieure à 500 Nm-' notamment inférieure à 400 Nm-'de préférence inférieure à 300 Nm-l. 40 En particulier, une composition dont la dureté est supérieure à 30 Nm-1 est une composition dite « solide » à 20°C et à pression atmosphérique (760 mm de Hg). Les compositions selon l'invention trouvent une application toute particulière dans5 le domaine des rouges à lèvres et des fonds de teint, compositions particulière-ment sensibles au gras (sébum et gras alimentaire). Une composition selon l'invention peut se présenter sous la forme d'une composi- tion de maquillage de la peau et/ou des lèvres, notamment de la peau du visage ou du corps ; elle peut être un produit pour le teint tel qu'un fond de teint, un fard à joues ou à paupières ; un produit pour les lèvres tel qu'un rouge à lèvres ou un soin des lèvres ; un produit anticernes ; un blush, un eye-liner ; un crayon à lèvres ou à yeux ; un produit de maquillage du corps ; un gloss (brillant à lèvres). Selon un premier mode de réalisation avantageux de l'invention, la composition selon l'invention est dédiée au maquillage de la peau et il s 'agit alors plus particulièrement d'un fond de teint, d'un fard à joues ou à paupières, d'un produit de maquillage du corps. Selon un second mode de réalisation avantageux de l'invention, la composition 15 selon l'invention est dédiée au maquillage des lèvres et il s'agit alors plus particulièrement d'un rouge à lèvres (stick à lèvres) ou d'un gloss (rouge à lèvres liquide). L'invention a encore pour objet un procédé de traitement cosmétique des matières 20 kératiniques, notamment de la peau du corps ou du visage, des lèvres, des ongles, des cils et/ou des cheveux, comprenant l'application sur lesdites matières d'une composition cosmétique telle que définie précédemment. Selon un aspect particulier, l'invention concerne un procédé de maquillage et/ou 25 de soin de la peau et/ou des lèvres comprenant au moins l'application sur ladite peau et/ou lesdites lèvres d'une composition telle que définie précédemment. Ce procédé selon l'invention permet notamment le soin ou le maquillage desdites matières kératiniques, en particulier des lèvres, des cheveux, du visage et/ou de;'y'-- 30 cils, par application d'une composition notamment de rouge à lèvres, de fond de teint, de mascara pour cils ou cheveux selon l'invention. La présente invention est illustrée de façon non limitative plus en détails dans les exemples suivants. 35 Exemple 1 : PDMS fonctionnalisé uréïdopyrimidone Dans un réacteur de 1 litre, on mélange 296 g de polymère siliconé de référence KF6002 de la société Shin Etsu et 49,3 g d'isophorone diisocyanate à 20°C, sous atmosphère inerte. Le milieu réactionnel est chauffé à 40°C puis le catalyseur (di- 40 butyl dilaurate d'étain, 25 microlitres) est ajouté. Le chauffage est maintenu pendant 45 minutes. On ajoute 14,9 g de groupe de jonction de structure ci-dessous (SupraPolix) : H3 HAN OH H2NNO préalablement mis en dispersion dans le propylène carbonate (140 ml), puis on ajoute 280 ml d'acétate de butyle. Le milieu réactionnel est chauffé à 140°C pendant 1h. Les isocyanates sont neutralisés avec l'ajout d'éthanol à 70°C pendant 3 heures, puis une nuit à température ambiante. Le milieu réactionnel est dilué dans 1300 ml de méthyl tétrahydrofurane, suivi d'une filtration sous vide léger (800 mbar). L'évaporation du solvant est suivie d'un stripping à l'isododécane. On obtient le polymère désiré à 20% d'extrait sec, caractérisé par GPC. Exemple 2 On dissout 20,93 g de polymère siliconé (DMS A21) dans 100 ml d'éthylacétate, sous argon, puis on ajoute 0,478 g de composé ci-après : CH3 O N OCN NNNO H H On chauffe à 70°C, sous argon, pendant 5 heures, en contrôlant la disparition des isocyanates. On obtient le polymère désiré , caractérisé par GPC. Exemple 3 : synthèse d'un polymère à base de polyalcène (polymère 1) On sèche 100 g de polymère 1,2-polybutadiène hydrogéné dihydroxylé (GI3000 de la société Nisso) à 80°C, sous pression réduite, pendant une nuit. Ce polymère est mis solution dans 400 ml de toluène anhydre. On ajoute 25 pl de catàdyseur (dilaurate de dibutylétain) et on chauffe à 80°C, sous agitation, jusqu'à obtention d'une solution homogène. On ajoute 15 g de molécule fonctionnalisée isocyanate de structure suivante : NrH O ONNN NCO 1 1 H H en solution dans 300 ml de toluène anhydre, sous atmosphère contrôlée à 40°C. Le mélange réactionnel est chauffé à 100°C et agité à cette température pendant 4 heures. Le suivi de la réaction est fait par spectroscopie infrarouge, avec le suivi de la disparition totale du pic caractéristique des isocyanates à 2260 cm-1. A la fin de la réaction, on ajoute 100 ml d'éthanol pour éliminer toute trace d'isocyanate 62 résiduel, puis on filtre le mélange après avoir rajouté de l'isododécane pour rendre la solution moins visqueuse. La solution de polymère est alors directement strippée à l'isododécane. On obtient une solution du polymère final dans l'isododécane, à 21% d'extrait sec; le polymère est caractérisé par GPC (Mn = 6400 et indice de polydispersité = 1,85) et RMN 1H (spectre conforme à ce qui est attendu). Exemple 4 : synthèse d'un polymère à base de polyalcène (polymère 2) Synthèse du polymère GI2000 difonctionnalisé uréidopyrrimidone H H O N N\ ^/ y iL YNN O H H On chauffe 106,1 g de polymère 1,2-polybutadiène hydrogéné dihydroxylé (GI2000 de Nisso, Mn=3300 mesurée par GPC selon le protocole décrit précédemment), en présence de 22 mg de catalyseur (dilaurate de dibutylétain) à 80°C, 15 sous pression réduite, pendant 2 heures. La température du mélange est descendue à 20°C, sous argon, suivi de l'addition de 10 ml d'isododécane et de 19,3 g d'isophorone diisocyanate (IPDI). Le mélange est agité pendant 16 heures à 20°C, sous atmosphère contrôlée, puis est chauffé à 120°C, suivi de l'addition de 25 ml de propylène carbonate. On ajoute 12 g de 6-méthyl isocytosine, résultant en une 20 suspension homogène blanche. Cette suspension est chauffée à 140°C et est agitée à cette température pendant 6 heures. La réaction est suivie par spectroscopie infrarouge, jusqu'à la disparition totale du pic caractéristique des isocyanates (2250 cm-). Le mélange est ensuite redescendu à 30°C, et on y ajoute 400 ml d'r r ,7tane, 200 ml de THF et 50 ml d'éthanol, avant filtration sur célite.e mélange 25 est alors strippé à l'isododécane. On obtient au final une solution du polymère dans l'isododécane, à 25% d'extrait sec; le polymère est caractérisé par GPC (Mn = 7000 et indice de polydispersité = 2,05). 30 Exemple 5 : synthèse d'un polymère à base de polyalcène (polymère 3) On chauffe 99 g de polymère 1,2-polybutadiène hydrogéné dihydroxylé (GI3000 de Nisso), en présence de 22 mg de catalyseur (dilaurate de dibutylétain) à 80°C, sous pression réduite, pendant 2 heures. La température du mélange est descendue à 20°C, sous argon, suivi de l'addition de 30 ml d'isododécane et de 11 g 35 d'isophorone diisocyanate (IPDI). Le mélange est agité pendant 16 heures à 20°C, sous atmosphère contrôlée, puis est chauffé à 120°C, suivi de l'addition de 25 ml de propylène carbonate. On ajoute 8,1 g de 6-méthyl isocytosine, résultant en une suspension homogène blanche. Cette suspension est chauffée à 140°C et est agi-10 tée à cette température pendant 6 heures. La réaction est suivie par spectroscopie infrarouge, jusqu'à la disparition totale du pic caractéristique des isocyanates (2250 cm-1). Le mélange est ensuite redescendu à 30°C, et on y ajoute 1 litre d'heptane, avant filtration sur célite. Le mélange est alors strippé à l'isododécane. On obtient au final une solution du polymère dans l'isododécane, à 20% d'extrait sec; le polymère est caractérisé par GPC (Mn = 4200 et indice de polydispersité = 2,34). Exemple 6 : synthèse d'un polymère à base de polyalcène (polymère 4) On chauffe 89 g de polymère 1,2-polybutadiène hydrogéné dihydroxylé (GI3000 de Nisso), en présence de 22 mg de catalyseur (dilaurate de dibutylétain) à 80°C, sous pression réduite, pendant 2 heures. La température du mélange est descendue à 20°C, sous argon, suivi de l'addition de 60 ml d'isododécane et de 11,6 g de 4,4'-dicyclohexylméthane diisocyanate. Le mélange est agité pendant 16 heures à 20°C, sous atmosphère contrôlée, puis est chauffé à 120°C, suivi de l'addition de 40 ml de propylène carbonate. On ajoute 6,64 g de 6-méthyl isocytosine, résultant en une suspension homogène blanche. Cette suspension est chauffée à 140°C et est agitée à cette température pendant 8 heures. La réaction est suivie par spectroscopie infrarouge, jusqu'à la disparition totale du pic caractéristique des isocya- nates (2250 cm-1). Le mélange est ensuite redescendu à 30°C, et on y ajoute 250 ml d'isododécane et 500 ml d'heptane, avant filtration sur célite. Le mélange est alors strippé à l'isododécane. On obtient au final une solution du polymère dans l'isododécane, à 22% d'extrait sec; le polymère est caractérisé par GPC (Mn = 10700 et indice de polydispersité = 2,26). Exemple 7 : synthèse d'un polymère à base de polyalcène (polymère 5) On chauffe 143,1 g de polymère 1,2-polybutadiène hydrogéné dihydroxylé = GF2000 de Nisso) en présence de 33 mg de catalyseur (dilaurat °de dibutylétain) à 80°C, sous pression réduite, pendant 2 heures. La température du mélange est descendue à 20°C, sous argon, suivi de l'addition de 85 ml d'isododécane et de 30,8 g de 4,4'-dicyclohexylméthane diisocyanate. Le mélange est agité pendant 16 heures à 20°C, sous atmosphère contrôlée, puis est chauffé à 120°C, suivi de l'addition de 70 ml de propylène carbonate. On ajoute 22,6 g de 6-méthyl isocyto- sine, résultant en une suspension homogène blanche. Cette suspension est chauffée à 140°C et est agitée à cette température pendant 8 heures. La réaction est suivie par spectroscopie infrarouge, jusqu'à la disparition totale du pic caractéristique des isocyanates (2250 cm-1). Le mélange est ensuite redescendu à 20°C, et on y ajoute 700 ml d'isododécane et 500 ml d'heptane, avant filtration sur célite. Le mélange est alors strippé à l'isododécane. On obtient au final une solution du polymère dans l'isododécane, à 20% d'extrait sec; le polymère est caractérisé par GPC (Mn = 8400 et indice de polydispersité = 2,00). Exemple 8 A/ Brillance mesurée au brillancemètre sur un dépôt sec de polymère Sur une carte de contraste Byko-Chart PA-2810, on étale une couche de 200 pm d'épaisseur du composé/mélange à tester, à 10% dans l'isododécane à l'aide d'un étaleur automatique. La couche recouvre au moins le fond noir de la carte. On laisse sécher le dépôt 24 heures à une température de 23°C, puis on procède à la mesure de la brillance à 20° sur le fond noir à l'aide d'un brillancemètre de marque Micro-Tri-Gloss BYK Gardner. Une mesure à 20° supérieure à 50 équivaut à une brillance acceptable, et très satisfaisante si la mesure est supérieure à 60. B/ Mesure de la résistance à l'usure Sur une carte de contraste Byko-Chart PA-2810, on étale une couche de 200 pm d'épaisseur du composé/mélange à tester, à 10% dans l'isododécane à l'aide d'un étaleur automatique. La couche recouvre au moins le fond noir de la carte. On laisse sécher le dépôt 24 heures à une température de 23°C. On évalue la résistance à l'usure du film formé en utilisant un tribomètre de type pion-disque; l'échantillon substrat+film est mis en mouvement et est en contact avec un frotteur qui est une bille d'acier de diamètre compris entre 5 et 10 mm. La charge est comprise entre 0,25 et 3 N, et la vitesse de déplacement entre 10 et 50 mm/s. On mesure le nombre de passages du frotteur, en un même endroit, nécessaires pour user complètement le film. Plus ce nombre est élevé, plus la résistance à l'usure du film est importante. On obtient les résultats suivants : Brillance à 20°C Tenue usure Polymère 2 (ex.4) 60 Entre 50 et 100 tours PDMS de l'exemple 1 70 Inférieürà 10 tours Polymère 2 (ex.4) + PDMS 50 Supérieur à 200 tours (ex.1) : 90/10 en poids Il est donc possible d'améliorer la résistance à l'usure du polymère filmogène, en le mélangeant avec un polymère siliconé qui pourtant ne présente aucune résis-30 tance à l'usure ( Exemple 9 On a préparé une formule de fond de teint selon l'invention (formule 1) et une for-mule de fond de teint comparative hors invention (formule 2), comprenant, en % 35 en poids (MA = matière active ou matière sèche de polymère) : Formule 1 (% en poids) Formule 2 (% en poids) Al Solution de polymère supramolé- 43,2% 48% culaire GI2000 difonctionnalisé (10,8% MA) (12% MA) ureidopyrimidone à 25% dans l'isododécane, tel que préparée à l'exemple 4 PDMS fonctionnalisé de l'exem- 5,7% -- ple 1 à 21% dans l'isododécane (1,2% MA) Isododécane Qsp 100% Qsp 100% A2 Isododécane 2,5% 2,5% Pigments 10% 10% B Microsphères de silice amorphe 2% 2% (Miyoshi Kasei, Sunsphere H-33, AGC Si-TECH) Les constituants de la phase A2 ont été pesés. Le mélange a été passé sur broyeur tri-cylindre. Les constituants de la phase Al ont été pesés dans le bêcher principal et placés au Rayneri. La phase A2 a ensuite été ajoutée. Après 10 minu- tes d'agitation, la phase B a été incorporée. Al Non transfert Chacune des formulations ainsi obtenues est ensuite évaluée en terme de non-transfert selon le protocole décrit ci-après. L'avant-bras est démaquillé avec un démaquillant non gras (type Effacil de Lancôme) puis avec un coton d'eau. Après 5 minutes, une formule de fond de teint est appliquée au doigt sur l'avant-bras. La quantité appliquée est 0,05 g sur une zone de 5 cm sur 5 cm. Dix minutes après l'application, un mouchoir en papier est passé à 5 reprises sur l'avant-bras; pour cela, le mouchoir est plié en quatre e`- est posé avec une pression assez forte sur la peau, à une des extrémités du fond de teint puis est déplacé sur l'avant-bras de manière assez lente vers l'autre extrémité. La quantité de fond de teint ayant transféré sur le mouchoir en papier est ensuite évaluée de la manière suivante : on considère que : + pas de couleur sur le mouchoir (très bonne propriété de non-transfert) ++ le mouchoir est très légèrement coloré (bonne propriété de non-transfert) +++ le mouchoir est légèrement coloré ++++ le mouchoir est coloré On obtient les résultats suivants : Formule 1 (invention) Formule 2 (comparative) Evaluation du transfert ++ On constate que la composition conforme à l'invention manifeste une aptitude à transférer significativement amoindrie comparativement à la composition comparative. De plus, la composition selon l'invention conduit à une diminution du collant après l'application (pendant la phase de séchage). B/ Collant Le caractère collant est évalué en appliquant le doigt sur l'avant-bras une minute après la fin de l'application de la composition. Pour les mesures effectuées, on a considéré que : + Pas de collant lors du séchage ++ Léger effet collant lors du séchage +++ Effet collant moyen lors du séchage ++++ Effet collant important lors du séchage +++++ Effet collant très important lors du séchage On obtient les résultats suivants : Formule 1 Formule 2 (invention) (comparative) Evaluation du collant ++ ++++ On constate que la composition selon l'invention manifeste une aptitude significativement moindre à coller pendant le séchage comparativement à la composition comparative. 25 De plus, la composition selon l'invention a une sensibilité diminuée au gras. 20 REVENDICATIONS1. Composition cosmétique comprenant, dans un milieu cosmétiquement accepta- ble, a) au moins un polysiloxane portant un groupe de jonction, répondant à l'une des formules (Ila) et (Ilb) suivantes : R R R R Q~ Si-O [ Si-0 Jm [ Si-O ]n Si-Q3 (Ila) R Q2 R R R Si-O (Ilb) 1 n/c R dans lesquelles : - les radicaux R, identiques ou différents, représentent un groupe hydrocarboné (notamment alkyle) monovalent, linéaire, ramifié et/ou cyclique, saturé ou insaturé, en C1-C20, éventuellement aromatique, pouvant contenir un ou plusieurs hétéroa- tomes choisis parmi O, S et N; - les radicaux Q1, Q2 et Q3, identiques ou différents, monovalents, représentent soit un radical R tel que ci-dessus défini; soit un groupe de jonction capable de former au moins 3 liaisons H (hydrogène), de préférence au moins 4 liaisons H, et encore mieux 4 liaisons H; étant entendu qu'au moins un des radicaux Q1 à Q3 est différent de R dans la formule (Ila); - le radical divalent Q4 représente un groupe de jonction capable de former au moins 3 liaisons H (hydrogène), de préférence au moins 4 liaisons H, et encore mieux 4 liaisons H; - n est un entier compris entre 2 et 1000; - m est un entier compris entre 0 et 300; - c est un entier compris entre 1 et 300; et m, n et c étant tels que le poids moléculaire moyen en nombre (Mn) du polysiloxane fonctionnalisé (Ila) ou (Ilb) est compris entre 500 et 100 000; et b) au moins un polymère supramoléculaire à base de polyalcène, susceptible d'être issu de la réaction, notamment de la condensation, d'au moins un polymère polyalcène fonctionnalisé par au moins une fonction réactive, avec au moins un groupe de jonction fonctionnalisé par au moins un groupe réactif susceptible deréagir avec le ou les groupes réactifs portées par le polymère polyalcène fonctionnalisé, ledit groupe de jonction étant capable de former au moins 3 liaisons H (hydrogène), de préférence au moins 4 liaisons H, préférentiellement 4 liaisons H. 2. Composition selon la revendication 1, dans laquelle m, n et c sont choisis de telle manière que le poids moléculaire moyen en nombre du polysiloxane fonctionnalisé (Ila) ou (Ilb) est compris entre 500 et 100 000, notamment entre 1000 et 50 000, voire entre 2000 et 25 000, encore mieux entre 3000 et 15 000. 3. Composition selon l'une des revendications précédentes, dans laquelle : - m est compris entre 1 et 50, voire 2 et 20, encore mieux 3 et 15; et/ou - n est compris entre 3 et 700, notamment 5 et 400, voire 10 et 200, encore mieux 20 et 100; et/ou - c est compris entre 2 et 150, mieux entre 3 et 80, encore mieux entre 4 et 20; et/ou - le radical R est un groupe alkyle linéaire en C1-C20, en particulier en C1-C12; un groupe alkyle ramifié en C3-C20, en particulier en C3-C12; un groupe cycloalkyle en C4-C20, en particulier en C4-C10; un groupe aryle en C4-C20, en particulier en C4-C10; un groupe arylalkyle en C5-C20, en particulier en C5-C10; ces groupes étant éventuellement substitués par une fonction NH2 et/ou OH; préférentielle-ment, R est un radical méthyle. 4. Composition selon l'une des revendications précédentes, dans laquelle les groupes de jonction Q1 à Q4 comprennent au moins un motif monovalent de for- mule (la) et/ou au moins un motif divalent de formule (lb) : R2 R2 R4NH O ONNN~R1 ~R1-* I I O N N N H H I I H H (la) (lb) dans lesquelles : - R1 et R3, identiques ou différents, représentent un radical carboné divalent choi- si parmi (i) un groupe alkyle linéaire ou ramifié en C1-C32, (ii) un groupe cycloalkyle en C4-C16 et (iii) un groupe aryle en C4-C16; lesdits groupes comprenant éventuellement 1 à 8 hétéroatomes choisis parmi O, N, S, F, Si et P; et/ou lesdits groupes étant éventuellement substitués par une fonction ester, amide ou par un radical alkyle en C1-C12; ou un mélange de ces groupes; - R2 et R4, indépendamment l'un de l'autre, représentent un atome d'hydrogène ou un radical carboné, notamment hydrocarboné (alkyle), linéaire, ramifié ou cyclique, saturé ou insaturé, éventuellement aromatique, en C1-C32, pouvant com- * prendre un ou plusieurs hétéroatomes choisis parmi O, N, S, F, Si et P. 5. Composition selon la revendication 4, dans laquelle : a) le radical R1 est : - un groupe alkylène divalent, linéaire ou ramifié, en C2-C12, notamment un groupe 1,2-éthylène, 1,6-hexylène, 1,4-butylène, 1,6-(2,4,4-triméthylhexylène), 1,4-(4-méthylpentylène), 1,5-(5-méthylhexylène), 1,6-(6-méthylheptylène), 1,5-(2,2, 5-triméthylhexylène), 1,7-(3,7-d iméthyloctylène). - un groupe cycloalkylène ou arylène, divalent, en C4-C12, notamment choisi parmi les radicaux suivants -isophorone-, tolylène, 2-méthyl-1,3-phénylène, 4-méthyl-1,3-phénylène; 4,4'-méthylènebiscyclohexylène; 4,4- bisphénylèneméthylène; ou de structure : et/ou b) R2 représente H, CH3, éthyle, C13H27, C7H15, phényle, isopropyle, isobutyle, n-butyle, tert-butyle, n-propyle, ou encore -CH(C2H5)(C4H9); et/ou c) R4 = H; et/ou d) R3 est de structure : N o 6. Composition selon la revendication 4, dans laquelle : a) dans la formule (la), R1 = -isophorone-, R2 = méthyl et R4=H, ou R1 = -(CH2)6-, R2 = méthyl et R4=H, ou R1 = -(CH2)6-, R2 = isopropyl et R4=H, ou R1 = 4,4'-méthylènebiscyclohexylène, R2 = méthyl et R4=H, b) dans la formule (lb), R1 = -isophorone-, R2= méthyle et R3=-(CH2)2O0O-NH-isophorone-. 7. Composition selon l'une des revendications précédentes, dans laquelle le polysiloxane de formule (lia) ou (Ilb) est issu de la réaction, notamment de la polycondensation, d'au moins un polysiloxane portant au moins une fonction réactive, par exemple OH ou NH2, avec au moins un groupe de jonction portant au moins une fonction réactive susceptible de réagir avec la/les fonctions réactives du polysiloxane. 8. Composition selon la revendication 7, dans laquelle le polysiloxane portant une fonction réactive est choisi parmi : - les polysiloxanes téléchéliques (fonctions réactives en bout de chaîne), tels que ceux portant des fonctions hydrides, amino ou OH; - les polysiloxanes à fonctions réactives pendantes, tels que ceux portant des fonctions hydrides, amino ou OH; - les polysiloxanes ayant au moins une fonction réactive en bout de chaîne et au moins une fonction réactive pendante, tels que ceux portant une fonction hydride, amino ou alcoxy. 9. Composition selon la revendication 7, dans laquelle le groupe de jonction porteur une fonction réactive est de formule : R2 ~NH O ONNN~R1 "NCO I I H H dans laquelle : - R1 représente -isophorone-, -(CH2)6-, -CH2CH(CH3)-CH2-C(CH3)2-CH2-CH2, 4,4'-méthylènebiscyclohexylène, 2-méthyl-1,3-phénylène; et/ou - R2 représente H, CH3, éthyle, C13H27, C7H15, phényle, isopropyle, isobutyle, n- butyle, tert-butyle, n-propyle, ou encore -CH(C2H5)(C4H9); ou bien le groupe de jonction porteur de deux fonctions réactives est de formule : O OCN- R3/\N R2 N N ~ /NH-R1-NCO C I I O dans laquelle : - R1 représente -isophorone-, -(CH2)2-, -(CH2)6-, -CH2CH(CH3)-CH2-C(CH3)2-CH2- CH2, 4,4'-méthylènebiscyclohexylène, 2-méthyl-1,3-phénylène; et/ou - R2 représente H, CH3, éthyle, C13H27, C7H15, phényle, isopropyle, isobutyle, n-butyle, tert-butyle, n-propyle, ou encore -CH(C2H5)(C4H9); et/ou - R3 représente un radical divalent -R'3-O-C(0)-NH-R'4- dans lequel R'3 et R'4, identiques ou différents, représentent un radical carboné divalent choisi parmi un groupe alkyle linéaire ou ramifié en C1-C30 ou un groupe cycloalkyle en C4-C12 ou un groupe aryle en C4-C12; ou leur mélanges; et notamment R'3 représente un alkylène en C1-C4, notamment 1,2-éthylène et R'4 représente le radical divalent dé-rivé de l'isophorone. 10. Composition selon la revendication 7, dans laquelle le groupe de jonction est de formule : O N O NCO OCN O N NNO H H 11. Composition selon l'une des revendications précédentes, dans laquelle le polysiloxane porteur de groupe de jonction présente une masse moléculaire en nombre (Mn) comprise entre 500 et 100 000, notamment entre 1000 et 50 000, voire entre 2000 et 25 000, encore mieux entre 3000 et 15 000. 12. Composition selon l'une des revendications précédentes, dans laquelle le polysiloxane porteur de groupe de jonction est de formule ci-après : Ha H3 H, \O~\s!-of 1 1 lal CH, CH, CH, CH3 O N H CH3 H H H,C CH, b H H / H,C H,C CH. 13. Composition selon la revendication 12, dans laquelle : - a est compris entre 2 et 1000, mieux 3 et 700, notamment 5 et 400, voire 10 et 200, encore mieux 20 et 100; et/ou - b est compris entre 1 et 300, mieux 2 et 150, mieux entre 3 et 80, encore mieux 20 entre 4 et 20. 14. Composition selon l'une des revendications précédentes, dans laquelle le polysiloxane à groupe de jonction, seul ou en mélange, est présent à raison de 0,1 à 50% en poids, de préférence de 0,2 à 40% en poids, préférentiellement de 0,5 à 25 15% en poids, voire 1 à 10% en poids, par rapport au poids total de la composition. 15. Composition selon l'une des revendications précédentes, dans laquelle le polymère polyalcène fonctionnalisé est de formule HX-P-X'H dans laquelle : - XH et X'H sont des fonctions réactives, avec X et X', identiques ou différents, 30 choisis parmi O, S, NH, NCO ou NRa, Ra représentant un groupe alkyle en C1-C6; de préférence, X et/ou X' désignent O; préférentiellement, X et X' désignent O; - P représente un homo- ou un copolymère susceptible d'être obtenu par polymérisation d'un ou plusieurs alcènes, linéaires, cycliques et/ou ramifiés, mono ou polyinsaturés, en C2-CIO, de préférence en C2-C4, P représente de préférence un homo- ou un copolymère susceptible d'être obtenu par polymérisation d'un ou plu- sieurs alcènes monoinsaturés, linéaires ou ramifiés, en C2-C4. 16. Composition selon la revendication 15, dans laquelle P représente un polymère choisi parmi un polyéthylène, un polybutylène, un polybutadiène (tel qu'un 1,4-polybutadiène ou un 1,2-polybutadiène), un polyisoprène, un poly(1,3- pentadiène), un polyisobutylène, et leurs copolymères, et notamment un poly(éthylène/butylène). 17. Composition selon l'une des revendications précédentes, dans laquelle le polymère polyalcène fonctionnalisé présente une masse moléculaire moyenne en nombre (Mn) comprise entre 1000 et 8000, notamment entre 1000 et 5000, voire entre 1500 et 4500, et encore mieux entre 2000 et 4000. 18. Composition selon l'une des revendications précédentes, dans laquelle le polymère polyalcène fonctionnalisé est choisi parmi les polydiènes, de préférence hydrogénés, à fonctions hydroxyles, de préférence à extrémités hydroxyles et les polyoléfines à extrémités hydroxyles; et notamment parmi les homopolymères et les copolymères de polybutadiène, de polyisoprène et de poly(1,3-pentadiène). 19. Composition selon l'une des revendications précédentes, dans laquelle le po- lymère polyalcène fonctionnalisé est un homopolymère 1,2-polybutadiène hydrogéné dihydroxylé, notamment ceux schématisés par la formule suivante : HO OH 35 avec n compris de préférence entre 14 et 105, mieux entre 20 et 85. 20. Composition selon l'une des revendications précédentes, dans laquelle le groupe de jonction fonctionnalisé susceptible de réagir avec le polymère polyalcène fonctionnalisé, est de formule (III): R'3 R2~~NH O ONNL-NCO (III) H Hdans laquelle : - L est une liaison simple ou un groupe carboné divalent (alkylène), saturé ou insaturé, voire aromatique, en C1-C20, linéaire, cyclique et/ou ramifié, comprenant éventuellement 1 à 4 hétéroatomes N et/ou O; - R'2 représente une liaison simple, un groupe divalent de type alkylène en C1-C6, ou un groupe monovalent choisi parmi un atome d'hydrogène ou un groupe hydrocarboné monovalent, linéaire, ramifié et/ou cyclique, en C1-C30, saturé ou non, éventuellement aromatique, pouvant contenir un ou plusieurs hétéroatomes tels que O, S, N; 10 - R'3 représente un atome d'hydrogène ou un groupe hydrocarboné monovalent, linéaire, ramifié et/ou cyclique, en C1-C30, saturé ou non, éventuellement aromatique, pouvant contenir un ou plusieurs hétéroatomes tels que O, S, N. 21. Composition selon la revendication 20, dans laquelle, dans la formule (III) : 15 - L est un groupement phénylène; 1,4-nitrophényle; 1,2-éthylène; 1,6-héxylène; 1,4-butylène; 1,6-(2,4,4-triméthylhexylène); 1,4-(4-méthylpentylène); 1,5-(5-méthylhexylène); 1,6-(6-méthylheptylène); 1,5-(2,2,5-triméthylhexylène); 1,7-(3,7-diméthyloctylène); -isophorone-; 4,4'-méthylène biscyclohexylène; tolylène 2-méthyl-1,3-phénylène; 4-méthyl-1,3-phénylène; 4,4-biphénylèneméthylène; préférentiellement, L est -isophorone- ; -(CH2)2- ; -(CH2)6- ; -CH2CH(CH3)-CH2-C(CH3)2-CH2-CH2 ; 4,4'-méthylène biscyclohexylène ; 2-méthyl-1,3-phénylène; et mieux isophorone; et/ou - R'2 est une liaison simple, H, un groupe alkyle en C1-C30 ; un groupe cycloalkyle en C4-C12 ; un groupe aryle en C4-C12 ; un groupe aryi(C4-C12)alkyle en C1-C12 ; ces groupes étant éventuellement substitués par une fonction amino, Chio et/ou hydroxy; préférentiellement, R'2 représente H, CH3, CH2OH, (CH2)2-OH, C13H27, C7H15 ou phényle; ou une liaison simple; et/ou - R'3 est un groupe cycloalkyle en Ç4-C12; un groupe alkyle linéaire ou ramifié en C1-C30 ou un groupe aryle en C4-C12; éventuellement substitués par une fonction 30 amino, ester et/ou hydroxy; préférentiellement, R'3 représente H, CH3, CH2OH, (CH2)2-OH; et encore mieux méthyle. 22. Composition selon l'une des revendications précédentes, dans laquelle le groupe de jonction fonctionnalisé susceptible de réagir avec le polymère polyalcène fonctionnalisé, est de formule (IV): CH3 20 L-NCO H H dans laquelle L est une liaison simple ou un groupe carboné divalent (alkylène), saturé ou insaturé, voire aromatique, en C1-C20, linéaire, cyclique et/ou ramifié, comprenant éventuellement 1 à 4 hétéroatomes N et/ou O, notamment sous formede substituant NO2, et notamment un groupement phénylène; 1,4-nitrophényle; 1,2-éthylène; 1,6-héxylène; 1,4-butylène; 1,6-(2,4,4-triméthylhexylène); 1,4-(4-méthylpentylène); 1,5-(5-méthylhexylène); 1,6-(6-méthylheptylène); 1,5-(2,2,5-triméthylhexylène); 1,7-(3,7-diméthyloctylène); -isophorone-; 4,4'-méthylène bis- cyclohexylène; tolylène ; 2-méthyl-1,3-phénylène; 4-méthyl-1,3-phénylène; 4,4-biphénylèneméthylène; préférentiellement, L est -isophorone- ; -(CH2)2- ; -(CH2)6- ; -CH2CH(CH3)-CH2-C(CH3)2-CH2-CH2 ; 4,4'-méthylène biscyclohexylène ; 2-méthyl-1,3-phénylène; et mieux isophorone. 23. Composition selon l'une des revendications précédentes, dans laquelle le polymère supramoléculaire répond à la formule : ~NH O 0 NNHNH-L'-NH-C-X P X'- -NH-L" NH NH N~O Il 0 O O HN- dans laquelle : - L' et L" sont, indépendamment l'un de l'autre, un groupe carboné divalent (alky- lène), saturé ou insaturé, voire aromatique, en C1-C20, linéaire, cyclique et/ou ramifié, comprenant éventuellement 1 à 4 hétéroatomes N et/ou O; - X= X'=O et - P représente un homo- ou un copolymère susceptible d'être obtenu par polymérisation d'un ou plusieurs alcènes, linéaires, cycliques et/ou ramifiés, mono ou polyinsaturés, en C2-C10. 24. Composition selon la revendication 23, dans laquelle : - L' et L" sont choisis parmi un alkylène en C1-C20, linéaire ou ramifié; un (aI-kyl)c,°ytloalkylène en C5-C20, un alkylène-biscycloalkylène, un (alkyl)arylve en C6- C20; préférentiellement, L' et L" représentent un groupement -isophorone-; -(CH2)2--(CH2)6- ; -CH2CH(CH3)-CH2-C(CH3)2-CH2-CH2; 4,4'-méthylène biscyclohexylène; 2-méthyl-1,3-phénylène. - P représente un polyéthylène, un polybutylène, un polybutadiène, un polyisoprène, un poly(1,3-pentadiène), un polyisobutylène, ou un de leurs copolymères, notamment un poly(éthylène/butylène). 25. Composition selon l'une des revendications précédentes, dans laquelle le polymère supramoléculaire est de formule :la valeur de n étant telle que la masse moléculaire moyenne en nombre (Mn) dudit polymère est comprise entre 1000 et 8000, notamment entre 1000 et 5000, voire entre 1500 et 4500, et encore mieux entre 2000 et 4000. 26. Composition selon l'une des revendications précédentes, dans laquelle le polymère supramoléculaire est présent en une quantité comprise entre 0,1 et 99% en poids, de préférence entre 1 et 80% en poids, notamment entre 2 et 70% en poids, voire entre 3 et 60% en poids, et mieux entre 4 et 50% en poids, préféren- tiellement 5 à 40% en poids de matière sèche, par rapport au poids de la composition cosmétique finale. 27. Composition selon l'une des revendications précédentes, dans laquelle le mi-lieu cosmétiquement acceptable comprend au moins un constituant choisi parmi les huiles et/ou solvants d'origine minérale, animale, végétale ou synthétique, carbonés, hydrocarbonés et/ou siliconés, volatils ou non volatils; les pigments, les charges, les nacres et les paillettes, les colorants liposolubles ou hydrosolubles; l'eau, les solvants hydrophiles, les antioxydants, les parfums, les huiles essentiel-les, les conservateurs, les actifs cosmétiques, les hydratants, les vitamines, les céramides, les filtres solaires, les tensioactifs, les gélifiants, les épaississants, les agents d'étalement, les agents mouillants, les agents dispersants, les antimousses, les neutralisants, les stabilisants, les polymères et notamment les polymères filmogènes, et leurs mélanges. 28. Composition selon l'une des revendications précédentes, se présentant sous la forme d'un produit de soin et/ou de maquillage de la peau du corps ou du visage, des lèvres, des cils, des sourcils, des cheveux ou des ongles; d'un produit solaire ou autobronzant; d'un produit capillaire; elles se présentent avantageuse-ment sous forme de composition de maquillage, notamment de mascara, d'eye- liner, de rouge à lèvres, de brillant à lèvres (gloss), de fard à joues ou à paupières, de fond de teint, de vernis à ongles, de mascara pour cheveux. 29. Procédé de traitement cosmétique des matières kératiniques, notamment de la peau du corps ou du visage, des lèvres, des ongles, des cils et/ou des cheveux, comprenant l'application sur lesdites matières d'une composition cosmétique telle que définie à l'une des revendications 1 à 28.